(57)【特許請求の範囲】
【請求項１】
少なくとも２つの基本球状粒子によって構成された無機材料であって、前記球状粒子のそれぞれは、金属ナノ粒子を含み、該金属ナノ粒子は、ラマン分光法において７５０〜１０５０ｃｍ−１の範囲の波数を有する少なくとも１つのバンドを有し、かつ、バナジウム、ニオブ、タンタル、モリブデンおよびタングステンから選択される少なくとも１種の金属を含有し、前記金属ナノ粒子は、メソ構造化マトリクス内に存在し、該メソ構造化マトリクスは、ケイ素、アルミニウム、チタン、タングステン、ジルコニウム、ガリウム、ゲルマニウム、スズ、アンチモン、鉛、バナジウム、鉄、マンガン、ハフニウム、ニオブ、タンタル、イットリウム、セリウム、ガドリニウム、ユーロピウムおよびネオジム、並びに、それらの元素の少なくとも２種の混合によって構成された群から選択される少なくとも１種の元素Ｙの酸化物をベースとし、前記マトリクスは、１．５〜５０ｎｍの範囲の径を有する細孔を有し、かつ、厚さが１〜３０ｎｍの範囲の無定形壁を有し、前記基本球状粒子の最大径は２００ミクロンであり、前記球状粒子にはヘテロポリアニオンの形態にある金属粒子は存在せず、前記金属ナノ粒子の最大寸法は厳密に１ｎｍ未満であり、前記金属ナノ粒子は透過型電子顕微鏡法において検出されない、無機材料。
【請求項２】
前記メソ構造化マトリクスは、酸化アルミニウム、酸化ケイ素、酸化ケイ素および酸化アルミニウムの混合物または酸化ケイ素および酸化ジルコニウムの混合物によって構成される、請求項１に記載の材料。
【請求項３】
前記マトリクスは、４〜２０ｎｍの範囲の径を有する細孔を有する、請求項１または２に記載の材料。
【請求項４】
前記マトリクスは、１〜１０ｎｍの範囲の厚さの無定形壁を有する、請求項１〜３のいずれか１つに記載の材料。
【請求項５】
前記金属ナノ粒子は、モリブデンおよび／またはタングステンを含有する、請求項１〜４のいずれか１つに記載の材料。
【請求項６】
前記金属ナノ粒子は、ラマン分光法において７５０〜９５０ｃｍ−１の範囲または９５０〜１０５０ｃｍ−１の範囲の波数を有する少なくとも１つのバンドを有する、請求項１〜５のいずれか１つに記載の材料。
【請求項７】
球状粒子のそれぞれは、前記材料の０．１〜３０重量％を表すゼオライトナノ結晶を含む、請求項１〜６のいずれか１つに記載の材料。
【請求項８】
前記ゼオライトナノ結晶は、ＭＦＩ、ＢＥＡ、ＦＡＵおよびＬＴＡの構造型のゼオライトから選択される少なくとも１種のゼオライトを含む、請求項７に記載の材料。
【請求項９】
球状粒子のそれぞれは、有機剤と、元素周期律分類の第VIII族金属と、リン、フッ素、ケイ素およびホウ素、並びにそれらの混合物によって構成されるドーピング元素のリストに属するドーピング種とから選択される１種以上の追加要素を含む、請求項１〜８のいずれか１つに記載の材料。
【請求項１０】
追加要素としての前記第VIII族金属は、コバルト、ニッケルおよびこれら２種の金属の混合物から選択される、請求項９に記載の材料。
【請求項１１】
５０〜１１００ｍ２／ｇの範囲の比表面積を有する、請求項１〜１０のいずれか１つに記載の材料。
【請求項１２】
請求項１〜１１のいずれか１つに記載の無機材料の調製方法であって、少なくとも以下の連続する工程：
ａ）溶液中：
−  少なくとも１種の界面活性剤と；
−  ケイ素、アルミニウム、チタン、タングステン、ジルコニウム、ガリウム、ゲルマニウム、スズ、アンチモン、鉛、バナジウム、鉄、マンガン、ハフニウム、ニオブ、タンタル、イットリウム、セリウム、ガドリニウム、ユーロピウムおよびネオジム、並びに、それらの元素の少なくとも２種の混合によって構成される群から選択される少なくとも１種の元素Ｙの少なくとも１種の前駆体と；
−  ラマン分光法において７５０〜１０５０ｃｍ−１の範囲の波数を有する少なくとも１つのバンドを有する金属ナノ粒子中に存在する、バナジウム、ニオブ、タンタル、モリブデンおよびタングステンから選択される少なくとも１種の金属を含有する少なくとも１種の第１の金属前駆体と；
−  場合による、最大ナノメートル寸法が３００ｎｍに等しいゼオライト結晶が分散している、少なくとも１種のコロイド溶液と；
を混合する工程と：
ｂ）工程ａ）で得られた前記溶液のエアロゾル噴霧により、球状液体小滴が形成されるに至る工程と；
ｃ）前記小滴を乾燥させる工程と；
ｄ）少なくとも前記界面活性剤を除去する工程と；
を含む、方法。
【請求項１３】
バナジウム、ニオブ、タンタル、モリブデンおよびタングステンから選択される金属をベースとする少なくとも前記第１の金属前駆体と、第VIII族金属をベースとする少なくとも１種の第２の単金属前駆体とを、前記工程ａ）を行う前に溶解させ、次いで、前記溶液を、前記工程ａ）による混合物中に導入する、請求項１２に記載の調製方法。 
【発明の詳細な説明】
【技術分野】
【０００１】
本発明は、メソ細孔領域において組織化されかつ均一な多孔度を有する無機酸化物材料、特に、遷移金属を含有するものの分野に関する。本発明はまた、「エアロゾル（aerosol）」合成技術を用いて得られるこれらの材料の調製に関する。本発明はまた、硫化後の、炭化水素供給原料の水素化処理、水素化転化および製造の分野に関する種々の方法における触媒としての、これらの材料の使用に関する。
【背景技術】
【０００２】
炭化水素供給原料の水素化転化（hydroconversion：ＨＤＣ）および水素化処理（hydrotreatment：ＨＤＴ）のための触媒の組成および使用は、それぞれ、非特許文献１および２に記載されている。したがって、これらの触媒は、一般的に、元素周期律表の少なくとも１種の第VIB族金属および／または少なくとも１種の第VB族金属および場合による少なくとも１種の第VIII族金属をベースとする活性相の存在によって供給される水素化脱水素機能によって特徴付けられる。最も通常の配合は、コバルト−モリブデン（ＣｏＭｏ）、ニッケル−モリブデン（ＮｉＭｏ）およびニッケル−タングステン（ＮｉＷ）のタイプのものである。そのような触媒は、バルクの形態または担持された状態であってよく、担持された状態の場合多孔性の固体を用いる。調製後、前記触媒の触媒組成物中に存在する少なくとも１種の第VIB族金属および／または少なくとも１種の第VB族金属および場合による少なくとも１種の第VIII族金属は、通常酸化物の形態である。ＨＤＣおよびＨＤＴ方法のための活性で安定な形態は、硫化形態であり、そのため、そのような触媒は硫化工程を経る。
【０００３】
当業者は、一般的に、上記用途の分野における良好な触媒性能が、１）処理されるべき炭化水素含有供給原料の性質、２）用いられる方法、３）選択される、機能する操作条件、および４）用いられる触媒に依存することを知っている。後者の場合、高い触媒ポテンシャルを有する触媒が、１）最適化された水素化脱水素機能（担体の表面に完全に分散し、かつ高い金属含有率を有する、関連する活性相）と、２）水素化転化反応（ＨＤＣ）を用いる方法の特定の場合、前記水素化脱水素機能と担体の酸機能によって提供される分解機能との間の良好なバランスとによって特徴付けられることも公知である。一般に、処理されるべき炭化水素供給原料の性質にかかわらず、反応物質および反応生成物はまた、触媒の活性部位への満足のいくアクセスを有するべきであり、また、触媒も大きい活性表面積を有するべきであり、これは、前記触媒中に存在する酸化物担体の構造および表面組織（texture）に関して特定の制約が生じることを意味する。この後半のポイントは、「重質な」炭化水素供給原料の処理の場合に、特に重要である。
【０００４】
ＨＤＣおよびＨＤＴ触媒の水素化脱水素相の形成に至る通常の方法は、「乾式含浸」として知られる技術を用いて、少なくとも１種の第VIB族金属および／または少なくとも１種の第VB族金属および場合による少なくとも１種の第VIII族金属の分子前駆体（単数または複数）を、酸化物担体上に沈着させ、その後に、成熟、乾燥および焼成のための工程を行うことからなり、これにより採用された前記金属（単数または複数）の酸化された形態が形成されるに至る。次いで、活性な水素化脱水素相を発生させる、硫化のための最終工程が、上記に記載のように行われる。
【０００５】
このような従来の合成手順を用いて得られた触媒の触媒性能は、徹底的に研究されてきた。特に、比較的高い金属含有率について、焼成工程の結果として形成される、硫化に対して抵抗性の相が出現すること（焼結現象）が示されている（非特許文献２）。例として、アルミナタイプの担体上に担持されたＣｏＭｏまたはＮｉＭｏタイプの触媒の場合、これらは、１）ＸＲＤで検出されるのに十分なサイズのＭｏＯ３、ＮｉＯ、ＣｏＯ、ＣｏＭｏＯ４またはＣｏ３Ｏ４の微結晶、および／または２）Ａｌ２（ＭｏＯ４）３、ＣｏＡｌ２Ｏ４またはＮｉＡｌ２Ｏ４タイプの種である。元素アルミニウムを含有する上記の３種は当業者に周知である。それらは、溶液中のアルミナ担体と活性な水素化脱水素相の前駆体塩との間の相互作用に由来し、これにより、実際、アルミナマトリクスから抽出されたＡｌ３＋イオンと前記塩との間の反応が得られるに至り、式［Ａｌ（ＯＨ）６Ｍｏ６Ｏ１８］３−のアンダーソン型ヘテロポリアニオン（Anderson heteropolyanion）を形成し、これらは、それ自体、硫化に対して抵抗性の相の前駆体である。これらの種の全ての存在によって、関連する触媒の触媒活性の無視できない程の間接的な喪失に至る。少なくとも１種の第VIB族金属および／または少なくとも１種の第VB族金属および場合による少なくとも１種の第VIII族金属に属する元素の一部が、低い活性であるかまたは不活性であるかの種において固定されるので、それらの全てが、それらの可能性の最大限まで用いられるわけではないからである。
【０００６】
上記の従来の触媒の触媒性能は、それ故に、特に、
１）水素化脱水素相の良好な分散を、特に高い金属含有率のために確実なものにする（例えば、遷移金属をベースとする粒子のサイズを制御する、熱処理後にこれらの粒子の特性を維持する、等によって）；
２）硫化に対して抵抗性である種の形成を制限する（例えば、活性相を形成する遷移金属間のより良好な相乗効果を得る、水素化脱水素活性相（および／またはその前駆体）と採用された多孔性担体との間の相互作用を制御する、等によって）；
３）開発された活性な表面積を高く維持しながら、反応物質および反応生成物の良好な分散を確実なものとする（多孔性担体の化学的、表面組織的および構造的な特性の最適化）；
ために用いられ得るだろうこれらの触媒の調製のための新規な方法を開発することによって向上させられ得るだろう。
【０００７】
上記に表されたニーズを満たすために、水素化転化および水素化処理の触媒であって、活性な水素化脱水素相の前駆体が、ヘテロポリアニオン（ＨＰＡ）、例えば、コバルトおよびモリブデン（ＣｏＭｏ系）、ニッケルおよびモリブデン（ＮｉＭｏ系）、ニッケルおよびタングステン（ＮｉＷ系）、ニッケル、バナジウムおよびモリブデン（ＮｉＭｏＶ系）またはリンおよびモリブデン（ＰＭｏ系）をベースとするヘテロポリアニオンから形成される、触媒が開発された。例として、特許文献１には、水素化精製および／または水素化転化触媒であって、少なくとも１種の第VIII族元素と、少なくとも部分的にヘテロポリアニオンの形態である酸化物前駆体中に存在する少なくともモリブデンおよび／またはタングステンとを含む、ものが開示されている。一般に、ヘテロポリアニオンは、酸化物担体上に含浸させられる。
【０００８】
約１０年前、制御された階層的多孔度を有する担体を有する他の触媒が開発された。炭化水素供給原料の水素化処理、水素化転化および製造の分野に関する適用の関連において、制御が望まれる、アクセス可能性（細孔サイズに関連する）／開発された活性な表面（比表面積に関連する）の妥協は別にして、パラメータ、例えば、細孔長、屈曲度または細孔間の結合度（各キャビティのアクセス数によって定義される）を制御することは重要である。細孔の周期的な配置および特定の形態（morphology）に関連する構造的特性は、制御が不可欠なパラメータである。例として、特許文献２には、種々のオイルカットの転換のために、広い比表面積および均一な細孔サイズ分布を発達させるメソ構造化アルミナタイプの触媒担体メソ構造化アルミナタイプの触媒担体を用いることが有利であることが教示されている。特許文献３にも、メソ構造化固体の壁に金属粒子を組み入れることにより、これらの粒子に、焼結に対して向上した熱的抵抗性が付与される（出発粒子の分散が維持される）ことが開示されている。
【先行技術文献】
【特許文献】
【０００９】
【特許文献１】仏国特許出願公開第２８４３０５０号明細書（特開２００４−６６２３４号公報）
【特許文献２】米国特許出願公開第２００７／１５２１８１号明細書
【特許文献３】仏国特許出願公開第２８３４９７８号明細書（特開２００５−５１５１４４号公報）
【非特許文献】
【００１０】
【非特許文献１】J. Scherzer, A. J. Gruia著、「Hydrocracking Science and Technology」、１９９６年、Marcel Dekker Inc
【非特許文献２】B. S Clausen, H. T. Topsooee, F. E. Massoth著、「Catalysis Science and Technology」、１９９６年、第１１巻、Springer-Verlag
【発明の概要】
【課題を解決するための手段】
【００１１】
（発明の概要）
本発明は、少なくとも２つの基本球状粒子によって構成された無機材料であって、前記球状粒子のそれぞれは、金属ナノ粒子を含み、この金属ナノ粒子は、ラマン分光法において７５０〜１０５０ｃｍ−１の範囲の波数を有する少なくとも１つのバンドを有し、かつ、バナジウム、ニオブ、タンタル、モリブデンおよびタングステンから選択される少なくとも１種の金属を含有し、前記金属ナノ粒子は、メソ構造化マトリクス内に存在し、このメソ構造化マトリクスは、ケイ素、アルミニウム、チタン、タングステン、ジルコニウム、ガリウム、ゲルマニウム、スズ、アンチモン、鉛、バナジウム、鉄、マンガン、ハフニウム、ニオブ、タンタル、イットリウム、セリウム、ガドリニウム、ユーロピウムおよびネオジムおよびこれらの元素の少なくとも２種の混合によって構成される群から選択される少なくとも１種の元素Ｙの酸化物をベースとし、前記マトリクスは、１．５〜５０ｎｍの範囲の径を有する細孔を有し、かつ、１〜３０ｎｍの範囲の厚さを有する無定形壁を有し、前記基本球状粒子は、２００ミクロンの最大径を有し、前記金属ナノ粒子は、厳密に１ｎｍ未満の最大寸法を有する、無機材料に関する。
【００１２】
本発明の材料は、「エアロゾル」技術として知られる特定の合成技術を用いて調製される。
【００１３】
硫化後、本発明のメソ構造化無機材料は、炭化水素供給原料の転換のための種々の方法において、特に、精製分野における炭化水素供給原料の水素化処理および／または水素化転化を伴う触媒方法において触媒として用いられる。
【発明の効果】
【００１４】
（発明の利点）
本発明の材料であって、金属ナノ粒子を、前記材料を構成する基本球状粒子のそれぞれのメソ構造化マトリクス中に捕捉されて含む、材料は、有利な触媒前駆体である。それは、同時に、金属ナノ粒子の存在に密接に関連する特性、特に、活性相のより良好な分散、水素化脱水素部位と任意の酸性部位との間のより良好な相乗効果、硫化に対して抵抗性の相の低減、並びに、少なくとも１種の元素Ｙの酸化物をベースとするメソ構造化材料に特有の、構造的、表面組織的、かつ場合による酸塩基の特性および酸化還元特性、特に、試薬および反応生成物の非制限的物質移動および高い活性表面積の値を有する。金属ナノ粒子は、硫化後に、本発明の材料から得られる触媒中に存在する活性硫化相の前駆体種である。
【００１５】
最大径が２００μｍである基本球状粒子によって構成される本発明の無機材料に関連する試薬および反応生成物の分散特性は、他のメソ構造化材料であって、当該技術分野において公知であり、かつエアロゾル方法によって得られず、かつ形状が均一でない、すなわち不規則である、５００ｎｍをはるかに超える寸法を有する基本粒子の形態である、他のメソ構造化材料の分散特性に対して高められる。一方で金属ナノ粒子の特定の特性、他方で本発明の材料の球状粒子のそれぞれの中に存在するメソ構造化酸化物マトリクスの特定の特性に加えて、メソ構造化酸化物マトリクス中に金属ナノ粒子を捕捉することにより、更に好ましい技術的効果、例えば、前記金属ナノ粒子のサイズにわたる制御、前記ナノ粒子の熱的安定性の向上、および元のナノ粒子／担体の相互作用の進展が生み出される。
【００１６】
加えて、本発明のエアロゾル方法を用いる調製方法は、単一の工程（ワンポット）で、金属ナノ粒子をベースとする、硫化触媒の種々の前駆体を容易に生じさせるために用いられ得る。
【００１７】
加えて、エアロゾル方法を用いないメソ構造化材料の公知の合成と比較して、本発明の材料の調製は連続的に行われ、調製期間は低減させられ（オートクレーブ処理を用いる１２〜２４時間に対して、数時間）、試薬の初期溶液中に存在する不揮発性種の化学量論は本発明の材料中で維持される。
【発明を実施するための形態】
【００１８】
（発明の概要）
本発明は、少なくとも２つの基本球状粒子によって構成された無機材料であって、前記球状粒子のそれぞれは、金属ナノ粒子を含み、この金属ナノ粒子はラマン分光法において７５０〜１０５０ｃｍ−１の範囲の波数を有する少なくとも１つのバンドを有し、かつ、バナジウム、ニオブ、タンタル、モリブデンおよびタングステンから選択される少なくとも１種の金属を含有し、前記金属ナノ粒子は、メソ構造化マトリクス内に存在し、このメソ構造化マトリクスは、ケイ素、アルミニウム、チタン、タングステン、ジルコニウム、ガリウム、ゲルマニウム、スズ、アンチモン、鉛、バナジウム、鉄、マンガン、ハフニウム、ニオブ、タンタル、イットリウム、セリウム、ガドリニウム、ユーロピウムおよびネオジム、並びに、それらの元素の少なくとも２種の混合によって構成された群から選択される少なくとも１種の元素Ｙの酸化物をベースとし、前記マトリクスは、１．５〜５０ｎｍの範囲の径を有する細孔を有し、かつ、厚さが１〜３０ｎｍの範囲の無定形壁を有し、前記基本球状粒子の最大径は２００ミクロンであり、前記金属ナノ粒子の最大寸法は厳密に１ｎｍ未満である、無機材料に関する。
【００１９】
本発明によると、本発明の材料の前記球状粒子のそれぞれの中に含まれるメソ構造化マトリクス中に酸化物の形態で存在する元素Ｙは、ケイ素、アルミニウム、チタン、タングステン、ジルコニウム、ガリウム、ゲルマニウム、スズ、アンチモン、鉛、バナジウム、鉄、マンガン、ハフニウム、ニオブ、タンタル、イットリウム、セリウム、ガドリニウム、ユーロピウムおよびネオジム、並びに、それらの元素の少なくとも２種の混合によって構成される群から選択され、好ましくは、酸化物形態で存在する前記元素Ｙは、ケイ素、アルミニウム、チタン、ジルコニウム、ガリウム、ゲルマニウムおよびセリウム、並びに、それらの元素の少なくとも２種の混合によって構成される群から選択される。より一層好ましくは、酸化物形態で存在する前記元素Ｙは、ケイ素、アルミニウム、チタン、ジルコニウム、並びに、それらの元素の少なくとも２種の混合によって構成される群から選択される。本発明によると、前記メソ構造化マトリクスは、好ましくは、酸化アルミニウム、酸化ケイ素、酸化ケイ素と酸化アルミニウムの混合物、または、酸化ケイ素と酸化ジルコニウムの混合物によって構成される。前記メソ構造化マトリクスが、酸化ケイ素と酸化アルミニウムの混合物（アルミノケイ酸塩）である好ましい場合、前記マトリクスのＳｉ／Ａｌモル比は、少なくとも０．０２に等しく、好ましくは０．１〜１０００の範囲、非常に好ましくは１〜１００の範囲である。
【００２０】
少なくとも前記元素Ｙの酸化物をベースとする前記マトリクスは、メソ構造化されている：それは、本発明の材料の基本粒子のそれぞれについてメソ細孔スケールで組織化した多孔度、すなわち、１．５〜５０ｎｍの範囲、好ましくは１．５〜３０ｎｍの範囲、より一層好ましくは４〜２０ｎｍの範囲で均一な径を有する細孔スケールで、かつ、前記粒子のそれぞれにおいて均一かつ規則的に分布した、組織化した多孔度を有する（マトリクスのメソ構造化）。メソ構造化マトリクスのメソ細孔間に位置する材料は、無定形であり、１〜３０ｎｍの範囲、好ましくは１〜１０ｎｍの範囲の厚さの壁または仕切りを形成している。壁の厚さは、第１のメソ細孔を第２のメソ細孔から隔てる距離に相当し、第２のメソ細孔は前記第１のメソ細孔に最も近い細孔である。上記のメソ多孔度の組織化により、前記マトリクスの構造化がもたらされ、この構造化は、六方晶系、バーミキュラまたは立方晶系であってよいが、好ましくはバーミキュラである。メソ構造化マトリクスは、有利には、ミクロ細孔の範囲に多孔度を有しない。
【００２１】
本発明の材料はまた、粒子間の組織的マクロ多孔度を有する。
【００２２】
本発明の材料の前記球状粒子のそれぞれの中に含まれるメソ構造化マトリクスは、金属ナノ粒子を含み、この金属ナノ粒子は、バナジウム、ニオブ、タンタル、モリブデンおよびタングステンから選択される少なくとも１種の金属Ｍを含有し、好ましくは、モリブデンおよび／またはタングステンを含有する。より正確には、前記金属ナノ粒子は、メソ構造化マトリクスに捕捉されている。バナジウム、ニオブ、タンタル、モリブデン、タングステンおよびそれらの混合から選択され、好ましくはモリブデンまたはタングステンである、前記金属は、酸素化された環境下にある。本発明の材料の前記球状粒子のそれぞれの中に含まれるメソ構造化酸化物マトリクス中に捕捉された前記金属ナノ粒子は、有利には、酸化数が+IV、+Vおよび／または+VIに等しい原子Ｍを有する。金属ナノ粒子は、均一かつ一様にマトリクス中に捕捉されている。前記ナノ粒子の例は、モノモリブデン酸種、モノタングステン酸種、ポリモリブデン酸種またはポリタングステン酸種である。このような種、特にポリモリブデン酸種は、S. B. Umbarkar et al., Journal of Molecular Catalysis A: Chemical, 310, 2009, 152によって記載されている。有利には、前記メソ構造化マトリクスは、バナジウム、ニオブ、タンタル、モリブデン、タングステンから選択される金属をベースとする金属ナノ粒子と、バナジウム、ニオブ、タンタル、モリブデンおよびタングステンから選択される別の金属をベースとする他のナノ粒子とを含む。非常に有利には、前記メソ構造化マトリクスは、モリブデンをベースとする金属ナノ粒子と、タングステンをベースとする他のナノ粒子とを含む。前記金属ナノ粒子は、当業者に公知の手順を用いて、前駆体を用いて調製される。この前駆体は、有利には、単金属性であり、例えば、本発明の開示において以下に記載されるものである。それらは、厳密に１ｎｍ未満の寸法を有する。特に、前記金属ナノ粒子は、透過型電子顕微鏡法（transmission electron microscopy：ＴＥＭ）において検出されない。本発明によると、本発明の材料を構成する前記球状粒子には、ヘテロポリアニオンの形態の金属粒子は存在しない。
【００２３】
本発明によると、前記金属ナノ粒子は、ラマン分光法において７５０〜１０５０ｃｍ−１の範囲の波数を有する少なくとも１つのバンドの存在によって特徴付けられる。ラマン分光法は、当業者に周知の技術である。より正確には、前記金属ナノ粒子は、７５０〜９５０ｃｍ−１の範囲または９５０〜１０５０ｃｍ−１の範囲の波数を有する少なくとも１つのバンドを有する。７５０〜９５０ｃｍ−１の範囲の波数を有するバンドは、反対称性の（Ｍ−Ｏ−Ｍ）結合伸縮または対称性の（−Ｏ−Ｍ−Ｏ−）結合伸縮に起因する。９５０〜１０５０ｃｍ−１の範囲の波数を有するバンドは、末端Ｍ＝Ｏ結合の伸縮モードに起因する。Ｍ−Ｏ−Ｍ、−Ｏ−Ｍ−Ｏ−およびＭ＝Ｏ結合中に存在する元素Ｍは、バナジウム、ニオブ、タンタル、モリブデンおよびタングステンから、好ましくは、モリブデンおよび／またはタングステンから選択される。前記金属ナノ粒子を識別するために用いられるラマン装置は、本明細書の以降に記載される。
【００２４】
前記ナノ粒子は、有利には、本発明の材料の４〜５０重量％、好ましくは５〜４０重量％、非常に好ましくは６〜３０重量％を表す。
【００２５】
本発明による無機材料は、１〜４０％（酸化物形態の材料の最終質量に対する酸化物の重量％として表される）の範囲、好ましくは４〜３５重量％の範囲、より好ましくは４〜３０重量％の範囲、一層より好ましくは４〜２０重量％の範囲の重量による量の元素（単数または複数）バナジウム、ニオブ、タンタル、モリブデンおよびタングステンを含む。
【００２６】
本発明による材料の第１の特定の実施形態によると、前記材料を構成する球状粒子のそれぞれは、ゼオライトナノ結晶を更に含む。前記ゼオライトナノ結晶は、金属ナノ粒子と共に、基本球状粒子のそれぞれの中に含まれるメソ構造化マトリクス中に捕捉されている。ゼオライトナノ結晶をメソ構造化マトリクス中に捕捉することからなる、本発明のこの実施形態によると、本発明の材料は、基本球状粒子のそれぞれの中に、マトリクス自体におけるメソ多孔度（１．５〜５０ｎｍの範囲、好ましくは１．５〜３０ｎｍの範囲、より好ましくは４〜２０ｎｍの範囲の均一な径を有するメソ細孔）と、メソ構造化マトリクス中に捕捉されたゼオライトナノ結晶によって生じたゼオライトタイプのミクロ多孔度とを同時に有する。前記ゼオライトナノ結晶は、０．２〜２ｎｍの範囲、好ましくは０．２〜１ｎｍの範囲、より好ましくは０．２〜０．８ｎｍの範囲の細孔サイズを有する。前記ゼオライトナノ結晶は、有利には、本発明の材料の０．１〜３０重量％、好ましくは０．１〜２０重量％、非常に好ましくは０．１〜１０重量％を表す。ゼオライトナノ結晶は、３００ｎｍの最大寸法（一般的には、最大径）を有し、好ましくは、１０〜１５０ｎｍの範囲の寸法（一般的には径）を有する。任意のゼオライト、特に（しかし制限されるわけでない）、"Atlas of zeolite framework types", 6th revised Edition, 2007, Ch. Baerlocher, L. B. L. McCusker, D. H. Olsonに列挙されたものが、本発明による材料を構成する基本球状粒子のそれぞれの中に存在するゼオライトナノ結晶中で用いられてよい。ゼオライトナノ結晶は、好ましくは、ゼオライトＩＺＭ−２、ＺＳＭ−５、ＺＳＭ−１２、ＺＳＭ−４８、ＺＳＭ−２２、ＺＳＭ−２３、ＺＢＭ−３０、ＥＵ−２、ＥＵ−１１、シリカライト、ベータ、ゼオライトＡ、フォージャサイト、Ｙ、ＵＳＹ、ＶＵＳＹ、ＳＤＵＳＹ、モルデナイト、ＮＵ−１０、ＮＵ−８７、ＮＵ−８８、ＮＵ−８６、ＮＵ−８５、ＩＭ−５、ＩＭ−１２、ＩＭ−１６、フェリエライトおよびＥＵ−１から選択される少なくとも１種のゼオライトを含む。非常に好ましくは、ゼオライトナノ結晶は、ＭＦＩ、ＢＥＡ、ＦＡＵおよびＬＴＡの構造型のゼオライトから選択
される少なくとも１種のゼオライトを含む。種々のゼオライト、特に異なる構造型のゼオライトのナノ結晶は、本発明による材料を構成する球状粒子のそれぞれの中に存在してよい。特に、本発明による材料を構成する球状粒子のそれぞれは、有利には、少なくとも第１のゼオライトナノ結晶と、少なくとも第２のゼオライトナノ結晶とを含んでよく、第１のゼオライトナノ結晶は、ゼオライトＩＺＭ−２、ＺＳＭ−５、ＺＳＭ−１２、ＺＳＭ−４８、ＺＳＭ−２２、ＺＳＭ−２３、ＺＢＭ−３０、ＥＵ−２、ＥＵ−１１、シリカライト、ベータ、ゼオライトＡ、フォージャサイト、Ｙ、ＵＳＹ、ＶＵＳＹ、ＳＤＵＳＹ、モルデナイト、ＮＵ−１０、ＮＵ−８７、ＮＵ−８８、ＮＵ−８６、ＮＵ−８５、ＩＭ−５、ＩＭ−１２、ＩＭ−１６、フェリエライトおよびＥＵ−１から、好ましくは、ＭＦＩ、ＢＥＡ、ＦＡＵおよびＬＴＡの構造型のゼオライトから選択され、第２のゼオライトナノ結晶は、第１のゼオライトナノ結晶のものとは異なっており、かつ、ゼオライトＩＺＭ−２、ＺＳＭ−５、ＺＳＭ−１２、ＺＳＭ−４８、ＺＳＭ−２２、ＺＳＭ−２３、ＺＢＭ−３０、ＥＵ−２、ＥＵ−１１、シリカライト、ベータ、ゼオライトＡ、フォージャサイト、Ｙ、ＵＳＹ、ＶＵＳＹ、ＳＤＵＳＹ、モルデナイト、ＮＵ−１０、ＮＵ−８７、ＮＵ−８８、ＮＵ−８６、ＮＵ−８５、ＩＭ−５、ＩＭ−１２、ＩＭ−１６、フェリエライトおよびＥＵ−１から、好ましくはＭＦＩ、ＢＥＡ、ＦＡＵおよびＬＴＡの構造型を有するゼオライトから選択される。ゼオライトナノ結晶は、有利には、全体的にシリカであるか、または、ケイ素に加えて、アルミニウム、鉄、ホウ素、インジウム、ガリウムおよびゲルマニウムから選択される少なくとも１種の元素Ｔ、好ましくはアルミニウムを含有する、少なくとも１種のゼオライトを含む。
【００２７】
上記の前記第１の実施形態から独立してもしていなくてもよい、本発明による材料の第２の特定の実施形態によると、前記材料を構成する球状粒子のそれぞれは、有機剤と、元素周期分類の第VIII族金属と、リン、フッ素、ケイ素およびホウ素、並びに、それらの混合によって構成されるドーピング元素のリストに属するドーピング種とから選択される１種以上の追加要素を、更に含む。追加要素としての前記第VIII族金属（単数または複数）は、有利には、コバルト、ニッケルおよびこれら２種の金属の混合から選択される。本発明の無機材料は、第VIII族からの金属（単数または複数）、特に、ニッケルおよび／またはコバルトを、０〜１５％（酸化物形態の材料の最終質量に対する酸化物の重量％として表される）の範囲、好ましくは０．５〜１０重量％の範囲、一層より好ましくは１〜８重量％の範囲の重量による全体量で含む。ドーピング種（Ｐ、Ｆ、Ｓｉ、Ｂおよびそれらの混合）の全量は、０．１〜１０重量％の範囲、好ましくは０．５〜８重量％の範囲、より一層好ましくは０．５〜６重量％の範囲であり、これらは、本発明のメソ構造化無機材料の重量に対する酸化物の重量％として表される。ドーピング種と、Ｖ、Ｎｂ、Ｔａ、ＭｏおよびＷから選択される金属（単数または複数）の間の原子比は、好ましくは０．０５〜０．９の範囲、より好ましくは０．０８〜０．８の範囲であり、この比の計算のために考慮される、ドーピング種と、Ｖ、Ｎｂ、Ｔａ、ＭｏおよびＷから選択される金属（単数または複数）は、ドーピング種と、Ｖ、Ｎｂ、Ｔａ、ＭｏおよびＷから選択される金属（単数または複数）の本発明の材料中の全含有率に相当する。
【００２８】
本発明によると、本発明による材料を構成する前記基本球状粒子の最大径は、２００μｍに等しく、好ましくは１００μｍ未満であり、有利には５０ｎｍ〜５０μｍの範囲であり、非常に有利には５０ｎｍ〜３０μｍの範囲であり、一層より有利には５０ｎｍ〜１０μｍの範囲である。より正確には、それらは、本発明による材料による材料中に、粉体、ビーズ、ペレット、細粒、押出物（中空であってもなくてもよい円柱形、多葉状円柱形、例えば、２、３、４または５葉を有する多葉状円柱形、または捻じれた円柱形）またはリングの形態で存在する。本発明による材料は、有利には５０〜１１００ｍ２／ｇの範囲、非常に有利には５０〜６００ｍ２／ｇの範囲、より一層好ましくは５０〜４００ｍ２／ｇの範囲の比表面積を有する。
【００２９】
本発明はまた、本発明による材料の調製方法に関する。
【００３０】
本発明による前記調製方法は、少なくとも以下の連続する工程：
ａ）溶液中：
−  少なくとも１種の界面活性剤と；
−  ケイ素、アルミニウム、チタン、タングステン、ジルコニウム、ガリウム、ゲルマニウム、スズ、アンチモン、鉛、バナジウム、鉄、マンガン、ハフニウム、ニオブ、タンタル、イットリウム、セリウム、ガドリニウム、ユーロピウムおよびネオジム、並びに、それらの元素の少なくとも２種の混合によって構成される群から選択される少なくとも１種の元素Ｙの少なくとも１種の前駆体と；
−  ラマン分光法において７５０〜１０５０ｃｍ−１の範囲の波数を有する少なくとも１つのバンドを有する金属ナノ粒子中に存在する、バナジウム、ニオブ、タンタル、モリブデンおよびタングステンから選択される少なくとも１種の金属を含有する少なくとも１種の第１の金属前駆体と；
−  場合による、最大ナノメートル寸法が３００ｎｍに等しいゼオライト結晶が分散している、少なくとも１種のコロイド溶液と；
を混合する工程と：
ｂ）工程ａ）で得られた前記溶液のエアロゾル噴霧により、球状液体小滴が形成されるに至る工程と；
ｃ）前記小滴を乾燥させる工程と；
ｄ）少なくとも前記界面活性剤を除去して、前記金属ナノ粒子が捕捉された前記メソ構造化無機材料を得る工程と；
を含む。
【００３１】
本発明の調製方法によると、前記ナノ粒子は、好ましくは、前記工程ｂ）の前に、必要な金属前駆体（単数または複数）、すなわち、少なくとも前記第１の金属前駆体を溶解させることによって調製され、前記溶液は、次いで、前記工程ａ）の混合物に導入される。好ましくは、前駆体（単数または複数）を溶解させるために用いられる溶媒は、水性であり、金属前駆体（単数または複数）を溶解させた後かつ工程ａ）の前に得られる、前記前駆体を含有する溶液は透明であり、ｐＨは、中性、塩基性、または酸性であり、好ましくは酸性である。用いられる前記第１の金属前駆体は、有利には、単金属前駆体である。好ましくは、前記第１の単金属前駆体は、モリブデンまたはタングステンをベースとする。少なくとも２種の金属前駆体を用いることが有利であり、前記前駆体のそれぞれは、バナジウム、ニオブ、タンタル、モリブデンおよびタングステンから選択される異なる金属をベースとする。したがって、無機メソ構造化材料であって、バナジウム、ニオブ、タンタル、モリブデンおよびタングステンから選択される金属をベースとするナノ粒子およびバナジウム、ニオブ、タンタル、モリブデンおよびタングステンから選択される別の金属をベースとする他のナノ粒子がマトリクス中に捕捉されたものが得られる。例として、モリブデンをベースとする前駆体およびタングステンをベースとする前駆体が、有利には、モリブデンをベースとするナノ粒子とタングステンをベースとするナノ粒子をマトリクス中に捕捉するために用いられる。
【００３２】
前記ナノ粒子が、タングステンおよび／またはモリブデンを含む、好ましい場合、前記第１の単金属前駆体であって、以下の種のうちの１つから形成されるものが、有利には、本発明の方法において用いられる：アルコラートまたはフェノラートタイプ（Ｗ−Ｏ結合、Ｍｏ−Ｏ結合）の種、アミドタイプ（Ｗ−ＮＲ２結合、Ｍｏ−ＮＲ２結合）の種、ハリドタイプ（例えば、Ｗ−Ｃｌ結合、Ｍｏ−Ｃｌ結合）の種、イミドタイプ（Ｗ＝Ｎ−Ｒ結合、Ｍｏ＝Ｎ−Ｒ結合）の種、オキソタイプ（Ｗ＝Ｏ結合、Ｍｏ＝Ｏ結合）の種、ヒドリドタイプ（Ｗ−Ｈ結合、Ｍｏ−Ｈ結合）の種。有利には、前記第１の単金属前駆体は、以下の種から選択される：（ＮＨ４）２ＭＯ４（Ｍ＝Ｍｏ、Ｗ）、Ｎａ２ＭＯ４（Ｍ＝Ｍｏ、Ｗ）、Ｈ２ＭｏＯ４、（ＮＨ４）２ＭＳ４（Ｍ＝Ｍｏ、Ｗ）、ＭｏＯ２Ｃｌ２、ＭｏＣｌ４、ＭｏＣｌ５、Ｗ（ＯＥｔ）５、Ｗ（Ｅｔ）６、ＷＣｌ６、ＷＣｌ４、ＷＣｌ２およびＷＰｈＣｌ３。しかし、当業者に周知のあらゆる単金属前駆体が用いられてもよい。
【００３３】
本発明によるメソ構造化無機材料の調製方法の工程ａ）によると、ケイ素、アルミニウム、チタン、タングステン、ジルコニウム、ガリウム、ゲルマニウム、スズ、アンチモン、鉛、バナジウム、鉄、マンガン、ハフニウム、ニオブ、タンタル、イットリウム、セリウム、ガドリニウム、ユーロピウムおよびネオジム、並びに、それらの元素の少なくとも２種の混合によって構成される群から選択される、好ましくは、ケイ素、アルミニウム、チタン、ジルコニウム、ガリウム、ゲルマニウムおよびセリウム、並びに、それらの元素の少なくとも２種の混合物によって構成される群から選択される少なくとも１種の元素Ｙの前駆体（単数または複数）は、当業者に周知の無機酸化物前駆体（単数または複数）である。少なくとも前記元素Ｙの前駆体（単数または複数）は、元素Ｙを含み、かつ、溶液、例えば、水−有機溶液、好ましくは水−有機の酸性溶液中に当該元素を活性な形態で遊離させることが可能な任意の化合物であってよい。Ｙが、ケイ素、アルミニウム、チタン、ジルコニウム、ガリウム、ゲルマニウムおよびセリウム、並びに、それらの元素の少なくとも２種の混合によって構成される群から選択される好ましい場合、少なくとも前記元素Ｙの前駆体（単数または複数）は、有利には、式ＹＺｎ（ｎ＝３または４）を有する前記元素Ｙの無機塩であり、Ｚはハロゲン、ＮＯ３基またはパークロラートであり、好ましくは、Ｚは塩素である。考慮中の少なくとも前記元素Ｙの前駆体（単数または複数）は、式Ｙ（ＯＲ）ｎ（式中、Ｒ＝エチル、イソプロピル、ｎ−ブチル、ｓ−ブチル、ｔ−ブチル等）を有するアルコキシド前駆体（単数または複数）、またはキレート前駆体、例えばＹ（Ｃ５Ｈ８Ｏ２）ｎ（ｎ＝３または４）であってもよい。考慮中の少なくとも前記元素Ｙの前駆体（単数または複数）はまた、前記元素Ｙの酸化物（単数または複数）または水酸化物（単数または複数）であってよい。元素Ｙの性質に応じて、考慮中の元素Ｙの前駆体は、ＹＯＺ２の形態であってもよく、Ｚは、一価アニオン、例えばハロゲンまたはＮＯ３基である。好ましくは、前記元素（単数または複数）Ｙは、ケイ素、アルミニウム、チタン、ジルコニウム、ガリウム、ゲルマニウムおよびセリウム、並びに、それらの元素の少なくとも２種の混合によって構成される群から選択される。非常に好ましくは、メソ構造化酸化物マトリクスは、酸化アルミニウム、酸化ケイ素（Ｙ＝ＳｉまたはＡｌ）を含み、好ましくは、これらによって構成されるか、または、酸化ケイ素および酸化アルミニウムの混合物（Ｙ＝Ｓｉ＋Ａｌ）または酸化ケイ素および酸化ジルコニウムの混合物（Ｙ＝Ｓｉ＋Ｚｒ）を含み、好ましくは、これらによって構成される。Ｙが、ケイ素またはアルミニウムまたはケイ素とアルミニウムの混合またはケイ素とジルコニウムの混合である特定の場合、本発明による材料の調製方法の工程ａ）で用いられるシリカおよび／またはアルミナの前駆体並びにジルコニウム前駆体は、当業者に周知の無機酸化物前駆体である。シリカ前駆体は、任意のシリカ源から、有利には、式Ｎａ２ＳｉＯ３を有するケイ酸ナトリウム前駆体、式ＳｉＣｌ４を有する塩素化前駆体、式Ｓｉ（ＯＲ）４（式中、Ｒ＝Ｈ、メチルまたはエチルである）を有するアルコキシド前駆体、あるいは、式Ｓｉ（ＯＲ）４−ａＣｌａ（式中、Ｒ＝Ｈ、メチルまたはエチルであり、ａは０〜４である）を有するクロロアルコキシド前駆体から得られる。シリカ前駆体はまた、有利には、式Ｓｉ（ＯＲ）４−ａＲ'ａ（式中、Ｒ＝Ｈ、メチルまたはエチルであり、Ｒ'は、アルキル鎖、または、例えば、チオール、アミノ、β−ジケトンまたはスルホン酸基による官能基化されたアルキル鎖であり、ａは、０〜４である）を有するアルコキシド前駆体であってよい。好ましいシリカ前駆体は、オルトケイ酸テトラエチル（tetraethylorthosilicate：ＴＥＯＳ）である。アルミナ前駆体は、有利には、式ＡｌＺ３（Ｚは、ハロゲンまたはＮＯ３基である）を有するアルミニウムの無機塩である。好ましくは、Ｚは塩素である。アルミナ前駆体はまた、式Ａｌ（ＯＲ’’）３（式中、Ｒ’’＝エチル、イソプロピル、ｎ−ブチル、ｓ−ブチルまたはｔ−ブチルである）を有するアルコキシド前駆体、またはキレート前駆体、例えば、アルミニウムアセチルアセトナート（Ａｌ（ＣＨ７Ｏ２）３）であってよい。アルミナ前駆体はまた、アルミニウムの酸化物または水酸化物であってよい。
【００３４】
本発明による材料の調製方法の工程ａ）による混合物の調製のために用いられる界面活性剤は、イオン性界面活性剤、非イオン性界面活性剤、またはこれら２種の混合物である。好ましくは、イオン性界面活性剤は、ホスホニウムおよびアンモニウムイオンから、非常に好ましくは第四級アンモニウム塩、例えば臭化セチルトリメチルアンモニウム（cetyltrimethylammonium bromide：ＣＴＡＢ）から選択される。好ましくは、非イオン性界面活性剤は、両親媒性高分子特性を与える異なる極性を有する少なくとも２つの部分を有する任意の共重合体であってよい。これらの共重合体は、以下の重合体ファミリーの包括的でないリストの一部を形成する少なくとも１つのブロックを含んでよい：フッ化重合体（−［ＣＨ２−ＣＨ２−ＣＨ２−ＣＨ２−Ｏ−ＣＯ−Ｒ１］−（式中、Ｒ１＝Ｃ４Ｆ９、Ｃ８Ｆ１７等））、ポリアミノ酸（ポリリシン、アルギナート等）等の生物学的重合体、デンドリマー、ポリ（アルキレンオキシド）の鎖によって構成される重合体。一般的に、当業者に公知の両親媒性の性質を有するあらゆる共重合体が用いられてよい（S. Forster, M. Antionnetti, Adv.Mater, 1998, 10, 195-217; S. Forster, T. Plantenberg, Angew. Chem. Int. Ed, 2002, 41, 688-714; H. Colfen, Macromol. Rapid Commum, 2001, 22, 219）。好ましくは、本発明の関連の中で、ポリ（アルキレンオキシド）の鎖によって構成されたブロック共重合体が用いられる。前記ブロック共重合体は、好ましくは、２つ、３つまたは４つのブロックを含有するブロック共重合体であり、各ブロックは、ポリ（アルキレンオキシド）の１つの鎖から構成される。２−ブロック共重合体では、ブロックの一方が親水性の性質を有するポリ（アルキレンオキシド）の鎖によって構成され、他方のブロックが疎水性の性質を有するポリ（アルキレンオキシド）鎖によって構成される。３−ブロック共重合体では、ブロックの少なくとも１つが親水性の性質を有するポリ（アルキレンオキシド）鎖によって構成され、その他のブロックのうち少なくとも１つが疎水性の性質を有するポリ（アルキレンオキシド）鎖によって構成される。好ましくは、３−ブロックの共重合体の場合、親水性の性質を有するポリ（アルキレンオキシド）鎖は、（ＰＥＯ）ｗおよび（ＰＥＯ）ｚで示されるポリ（エチレンオキシド）の鎖であり、疎水性の性質を有するポリ（アルキレンオキシド）の鎖は、（ＰＰＯ）ｙで示されるポリ（プロピレンオキシド）の鎖、ポリ（ブチレンオキシド）の鎖、または各鎖が複数種のアルキレンオキシドモノマーの混合である混合鎖である。非常に好ましくは、３−ブロックの共重合体の場合、式（ＰＥＯ）ｗ−（ＰＰＯ）ｙ−（ＰＥＯ）ｚ（式中、ｗは５〜３００、ｙは３３〜３００、ｚは５〜３００である）を有する化合物が用いられる。好ましくは、ｗおよびｚの値は同一である。非常に有利には、ｗ＝２０、ｙ＝７０およびｚ＝２０である化合物（Ｐ１２３）が用いられ、ｗ＝１０６、ｙ＝７０およびｚ＝１０６である化合物（Ｆ１２７）が用いられる。Pluronic（登録商標）（BASF）、Tetronic（登録商標）（BASF）、Triton（登録商標）（Sigma）、Tergitol（登録商標）（Union Carbide）、Brij（登録商標）（Aldrich）の名称を有する市販の非イオン性界面活性剤が、非イオン性界面活性剤として用いられてよい。���−ブロック共重合体では、ブロックの２つが親水性の性質を有するポリ（アルキレンオキシド）の鎖によって構成され、他の２つのブロックが疎水性の性質を有するポリ（アルキレンオキシド）の鎖によって構成される。好ましくは、本発明の材料の調製方法の工程ａ）による混合物を調製するために、ＣＴＡＢ等のイオン性界面活性剤と、Ｐ１２３またはＦ１２７等の非イオン性界面活性剤の混合物が用いられる。
【００３５】
本発明による調製方法の工程ａ）において、コロイド溶液であって、最大ナノメートル寸法が３００ｎｍに等しいゼオライト結晶が分散し、前記工程ａ）において想定される混合物に場合により添加された、コロイド溶液は、テンプレートの存在下での、最大ナノメートル寸法が３００ｎｍであるゼオライトナノ結晶の事前合成か、あるいは、溶液中、例えば酸性の水−有機溶液に最大ナノメートル寸法が３００ｎｍに等しいナノ結晶の形態で分散させる能力を有するゼオライト結晶を用いるかのいずれかによって得られる。ゼオライトナノ結晶の事前合成からなる第１の変形例において、これらは、当業者に公知の操作手順を用いて合成される。特に、ベータゼオライトナノ結晶の合成は、T. Bein et al., Micropor. Mesopor. Mater., 2003, 64, 165に記載されている。Ｙゼオライトのナノ結晶の合成は、T. J. Pinnavaia et al., J. Am. Chem. Soc., 2000, 122, 8791に記載されている。フォージャサイトゼオライトのナノ結晶の合成は、Kloetstra et al., Microporous Mater., 1996, 6, 287に記載されている。ＺＳＭ−５ゼオライトのナノ結晶の合成は、R. Mokaya et al., J. Mater. Chem., 2004, 14, 863に記載されている。シリカライト（または、構造型ＭＦＩ）のナノ結晶の合成は、数多くの刊行物：R. de Ruiter et al., Synthesis of Microporous Materials, Vol. I; M. L. Occelli, H. E. Robson (eds.), Van Nostrand Reinhold, New York, 1992, 167; A. E. Persson, B. J. Schoeman, J. Sterte, J. -E. Otterstedt, Zeolites, 1995, 15, 611に記載されている。一般に、ゼオライトナノ結晶は、少なくとも１種のシリカ源、場合による、アルミニウム、鉄、ホウ素、インジウム、ガリウムおよびゲルマニウムから選択される少なくとも１種の元素Ｔの少なくとも１種の源、好ましくは少なくとも１種のアルミナ源、並びに、少なくとも１種のテンプレートを含む反応混合物を調製することによって合成される。ゼオライトナノ結晶の合成のための反応混合物は、水性であるか、あるいは、水−有機、例えば水−アルコール混合物であるかのいずれかである。反応混合物は、有利には、水熱条件下、自己生成圧力下、場合によりガス、例えば窒素を添加することによって、５０〜２００℃の範囲、好ましくは６０〜１７０℃の範囲の温度、より好ましくは１２０℃を超えない温度で、ゼオライトナノ結晶が形成されるまで用いられる。前記水熱処理の終わりに、ナノ結晶が分散した状態にあるコロイド溶液が得られる。テンプレートは、合成されるべきゼオライトに応じて、イオン性または中性であってよい。以下の包括的でないリストからのテンプレートを用いることが通常である：窒素含有有機カチオン、アルカリ族からの元素（Ｃｓ、Ｋ、Ｎａ、等）、クラウンエーテル、ジアミン、並びに、当業者に周知の任意の他のテンプレート。直接ゼオライト結晶を用いることからなる第２の変形例において、これらは、当業者に公知の方法によって合成される。前記ゼオライト結晶は、すでにナノ結晶の形態であってよい。加えて、３００ｎｍ超、例えば３００ｎｍ〜２００μｍの範囲の寸法を有するゼオライト結晶が、有利には用いられてよい；それらは溶液中、例えば、水−有機溶液中、好ましくは、酸性の水−有機溶液中に、最大ナノメートル寸法が３００ｎｍであるナノ結晶の形態で分散する。最大ナノメートル寸法が３００ｎｍであるナノ結晶の形態で分散���るゼオライト結晶を得ることはまた、ナノ結晶の表面を官能基化することによって可能である。用いられるゼオライト結晶は、それらの合成されたままの形態、すなわち、依然としてテンプレート含有している形態か、あるいは、それらの焼成された状態、すなわち、前記テンプレートを含まない形態かのいずれかである。用いられるゼオライト結晶がそれらの合成されたままの形態である場合、前記テンプレートは、本発明の調製方法の工程ｄ）の間に除去される。
【００３６】
溶液であって、本発明の材料の調製方法の工程ａ）に従って、少なくとも１種の界面活性剤と、少なくとも１種の元素Ｙの少なくとも１種の前駆体と、少なくとも前記第１の金属前駆体と、場合による少なくとも前記第２の金属前駆体と、場合による、最大ナノメートル寸法が３００ｎｍであるゼオライト結晶が分散した少なくとも１種の安定なコロイド溶液とが混合された溶液は、酸性、中性または塩基性であってよい。好ましくは、前記溶液は酸性であり、最大ｐＨが３、好ましくは０〜２の範囲である。酸性溶液を得るために用いられてもよい酸の非包括的な例は、塩酸、硫酸および硝酸である。前記工程ａ）による前記溶液は水性であってよく、あるいは、それは水−有機溶媒混合物であってよく、有機溶媒は好ましくは水と混和性である極性溶媒、特にアルコール、好ましくはエタノールである。本発明の調製方法の前記工程ａ）による前記溶液は、実際有機性であってよく、好ましくは実際アルコール性であり、水の量は、無機前駆体の加水分解が確実なものとされる量である（化学量論量）。非常に好ましくは、本発明の調製方法の前記工程ａ）における前記溶液であって、少なくとも１種の界面活性剤と、少なくとも１種の元素Ｙの少なくとも１種の前駆体と、少なくとも前記金属前駆体と、場合による少なくとも前記第２の金属前駆体と、場合による、最大ナノメートル寸法が３００ｎｍであるゼオライト結晶が分散した、少なくとも１種の安定なコロイド溶液とが混合される、溶液は、酸性の水−有機混合物であり、非常に好ましくは水−アルコールの酸性混合物である。
【００３７】
この変形例に従って、テンプレートの存在下での、最大ナノメートル寸法が３００ｎｍであるゼオライトナノ結晶の事前合成により得られるか、あるいは、最大ナノメートル寸法が３００ｎｍであるナノ結晶の形態で、溶液中、例えば酸性の水−有機溶液中に分散する特性を有するゼオライト結晶を用いる変形例において得られ、場合により本発明の調製方法の工程ａ）の間に導入される、コロイド溶液中に分散したゼオライトナノ結晶の量は、ゼオライトナノ結晶が、有利には、本発明の材料の０．１〜３０重量％、好ましくは０．１〜２０重量％、非常に好ましくは０．１〜１０重量％を表すようにされる。
【００３８】
本明細書における上記の金属ナノ粒子の量は、前記ナノ粒子が、有利には、本発明の材料の４〜５０重量％、好ましくは５〜４０重量％、より好ましくは６〜３０重量％を表すようにされる。
【００３９】
本発明の調製方法の前記工程ａ）による混合物中に導入される界面活性剤の初期濃度は、ｃ０によって定義され、ｃ０は、当業者に周知の臨界ミセル濃度（ｃｍｃ）に関して定義される。ｃｍｃは、これを超えると界面活性剤の分子の自己集合の現象が溶液中で起こる限界濃度である。濃度ｃ０は、ｃｍｃより小さくてもよく、ｃｍｃと等しくてもよく、あるいはｃｍｃより大きくてもよい；好ましくは、それはｃｍｃより小さい。本発明の材料の調製方法の好ましい実施において、濃度ｃ０は、ｃｍｃより小さく、本発明の前記調製方法の工程ａ）において想定される前記溶液は、酸性の水−アルコール混合物である。本発明の調製方法の工程ａ）において想定される溶液が、本発明の調製方法の前記工程ａ）の間に、水−有機溶媒混合物（好ましくは酸性）である場合、マトリクスのメソ構造化の始点における界面活性剤の濃度は、好ましくは臨界ミセル濃度より低くあるべきであり、その結果、エアロゾル技術による、本発明の調製方法の工程ｂ）の間の、前記水−有機溶液（好ましくは酸性）の蒸発によって、ミセル化または自己集合の現象がもたらされ、これにより、本発明の調製方法の工程ｂ）およびｃ）の間、形状および寸法が変化しないままである前記金属ナノ粒子および場合によるゼオライトナノ結晶の周りに本発明の材料のマトリクスがメソ構造化されるに至る。ｃ０＜ｃｍｃの場合、上記方法を用いて調製される本発明の材料のマトリクスのメソ構造化は、各小滴において、少なくとも前記元素Yの前駆体および界面活性剤が、水−有機溶液（好ましくは酸性）の蒸発に由来する界面活性剤の濃度ｃ＞ｃｍｃまで徐々に濃縮する結果である。
【００４０】
一般に、前記加水分解された元素Ｙの少なくとも１種の前駆体と界面活性剤の濃度が共に増加すると、自己組織化された界面活性剤の周りで前記元素Ｙの少なくとも前記加水分解された前駆体の沈殿が引き起こされ、その結果、本発明の材料のマトリクスが構造化されるに至る。無機種の相互作用、有機／無機相、並びに有機種の相互作用により、協同自己集合機構を経て、自己組織化された界面活性剤の周りに前記加水分解された元素Ｙの少なくとも前記前駆体が縮合するに至る。この自己集合現象の間に、前記金属ナノ粒子および場合によるゼオライトナノ結晶は、本発明の材料を構成する基本球状粒子のそれぞれの中に含まれる少なくとも前記元素Ｙの酸化物をベースとする前記メソ構造化マトリクス中に捕捉される。
【００４１】
エアロゾル技術は、本発明の調製方法の前記工程ｂ）を行うのに特に有利であり、これにより、強制的に、初期溶液中に存在する試薬が一緒に相互作用するようにさせられる； 材料の損失は、溶媒、すなわち、溶液、好ましくは水溶液（好ましくは酸性）であり、場合によっては、極性溶媒が補給される、溶液は別として、可能ではなく、したがって、最初に存在する、前記元素（単数または複数）Ｙ、前記金属ナノ粒子および場合によるゼオライトナノ結晶の全体性は、本発明の調製方法を通して完全に保たれ、当業者に公知の従来の合成方法において遭遇するろ過および洗浄工程の間に除去される可能性がない。
【００４２】
本発明の調製方法の前記工程ｂ）の溶液の噴霧工程により、球状小滴が生じる。これらの小滴のサイズ分布は、対数正規タイプのものである。本発明の関連の中で用いられるエアロゾル発生器は、ＴＳＩによって提供され６ジェット噴霧器を有する市販モデル9306Aの装置である。溶液の噴霧は、ベクターガス、好ましくはＯ２／Ｎ２混合物（乾燥空気）が、１．５バールに等しい圧力Ｐ下に供給される室内で行われる。小滴の径は、用いられるエアロゾル装置に応じて変動する。一般に、小滴の径は、１５０ｎｍ〜６００μｍの範囲である。
【００４３】
本発明の調製方法の工程ｃ）によると、前記小滴は、次いで乾燥させられる。乾燥は、ベクターガス、好ましくはＯ２／Ｎ２混合物を介して、ＰＶＣ管内に前記小滴を運ぶことによって行われ、これにより、溶液、例えば、前記工程ａ）の間に得られた酸性の水−有機溶液が徐々に蒸発し、その結果、基本球状粒子が生じる。前記乾燥は、前記粒子を、温度が調節され得るオーブン中に通過させることによって完了し、通常の温度範囲は５０〜６００℃、好ましくは８０〜４００℃であり、これらの粒子のオーブン中での残留時間は１秒程度である。粒子は、次いでフィルタ上に集められる。回路の端部に置かれたポンプは、種が実験エアロゾル装置内へと導かれるのを促す。本発明の調製方法の工程ｃ）における小滴の乾燥の後、有利には、５０〜１５０℃の範囲の温度でのオーブン内の通過が行われる。本発明の調製方法の工程ｄ）によると、本発明の調製方法の前記工程ａ）において導入されかつ前記ゼオライトナノ結晶を合成するために用いられる、界面活性剤と、場合による、テンプレートとの除去は、有利には熱処理によって、好ましくは、空気中（場合によって、Ｏ２を豊富に含む）、３００〜１０００℃の範囲、より正確には５００〜６００℃の範囲の温度での、１〜２４時間の期間にわたる、好ましくは３〜１５時間の期間にわたる焼成によって行われる。
【００４４】
本発明の材料の調製方法の第１の特定の実施によると、少なくとも１種の硫黄含有化合物は、前記工程ａ）の混合物中に、あるいは、本発明のメソ構造化無機材料を得るために前記工程ｄ）を行った後に導入され、少なくとも部分的ではあるが完全ではない硫化物の形態である。前記硫黄含有化合物は、低温（８０〜９０℃）で分解してＨ２Ｓの形成をもたらすこととなる、少なくとも１個の硫黄原子を含有する化合物から選択される。例として、前記硫黄含有化合物は、チオ尿素またはチオアセタアミドである。前記第１の特定の実施によると、本発明の前記材料の硫化は、部分的であり、前記メソ構造化無機材料中の硫黄の存在により、前記金属ナノ粒子の存在が完全には影響されないようにされる。
【００４５】
本発明のメソ構造化無機材料であって、少なくとも１種の元素Ｙの酸化物をベースとするメソ構造化マトリクス中に捕捉された金属粒子を含む基本球状粒子によって構成されるものは、粉体、ビーズ、ペレット、細粒、押出物（中空であってもなくてもよい円柱形、多葉状円柱形、例えば、２、３、４または５葉を有するもの、捻じれた円柱形）、またはリング等の形態に成形されてよく、これらの成形操作は、当業者に公知の従来技術を用いて行われる。好ましくは、本発明の材料は、紛体の形態で得られ、これは、最大径が２００μｍである基本球状粒子によって構成される。
【００４６】
本発明のメソ構造化無機材料の成形のための操作は、前記メソ構造化材料を、バインダとして作用する少なくとも１種の多孔性酸化物材料と混合することからなる。前記多孔性酸化物材料は、好ましくは、アルミナ、シリカ、シリカ−アルミナ、マグネシア、粘土、酸化チタン、酸化ジルコニウム、酸化ランタン、酸化セリウム、リン酸アルミニウム、リン酸ホウ素、および上記酸化物の少なくとも２種の混合物によって形成される群から選択される多孔性酸化物材料である。前記多孔性酸化物材料は、アルミナ−酸化ホウ素、アルミナ−酸化チタン、アルミナ−ジルコニアおよび酸化チタン−ジルコニアの混合物から選択されてもよい。アルミン酸塩、例えば、マグネシウム、カルシウム、バリウム、マンガン、鉄、コバルト、ニッケル、銅または亜鉛のアルミン酸塩、並びに、混合されたアルミン酸塩、例えば、上記金属の少なくとも二種類を含有するものが、有利には、多孔性酸化物材料として用いられる。チタン酸塩、例えば、チタン酸亜鉛、チタン酸ニッケル、またはチタン酸コバルトを用いることも可能である。有利には、アルミナとシリカの混合物、並びに、アルミナと他の化合物、例えば、第VIB族元素、リン、フッ素またはホウ素との混合物を用いることも可能である。複八面体２：１フィロケイ酸塩または三八面体３：１フィロケイ酸塩のタイプの単純な合成または天然の粘土、例えば、カオリナイト、アンチゴライト、クリソタイル、モンモリロナイト、バイデライト、バーミキュライト、タルク、ヘクトライト、サポナイトまたはラポナイトを用いることも可能である。これらの粘土は、場合によっては、離層されてもよい。有利には、アルミナと粘土の混合物およびシリカ−アルミナと粘土の混合物を用いることも可能である。同様に、モレキュラーシーブ系統の結晶質アルミノケイ酸塩タイプおよび合成および天然のゼオライト、例えば、Ｙゼオライト、フッ化Ｙゼオライト、希土類を含有するＹゼオライト、Ｘゼオライト、Ｌゼオライト、ベータゼオライト、小細孔のモルデナイト、大細孔のモルデナイト、オメガゼオライト、ＮＵ−１０、ＺＳＭ−２２、ＮＵ−８６、ＮＵ−８７、ＮＵ−８８、およびＺＳＭ−５ゼオライトによって形成される群から選択される少なくとも１種の化合物をバインダとして用いることが想定されてよい。ゼオライトのうち、通常、約３／１超の骨格ケイ素／アルミニウム（Ｓｉ／Ａｌ）原子比を有するゼオライトを用いることが好ましい。有利には、フォージャサイト構造を有するゼオライトが用いられ、特に、安定化した、および、超安定化した（ＵＳＹ）Ｙゼオライトであって、少なくとも部分的に金属カチオン、例えば、アルキル土類金属カチオンおよび原子番号５７〜７１（両端を含む）を有する希土類金属のカチオンとの交換型であるか、または、水素型であるかのいずれかのものである（Atlas of zeolite framework types, 6th revised Edition, 2007, Ch. Baerlocher, L. B. McCusker, D. H. Olson）。最後に、多孔性酸化物材料として、非結晶質のアルミノケイ酸塩タイプのモレキュラーシーブの系統、例えば、メソ細孔シリカ、シリカライト、ケイアルミノリン酸塩、アルミノリン酸塩、フェロケイ酸塩、ケイアルミン酸チタン、ホウケイ酸塩、クロモケイ酸塩および遷移金属（コバル���を含む）のアルミノリン酸塩によって形成される群から選択される少なくとも１種の化合物を用いることが可能である。上記化合物の少なくとも２種を用いる種々の混合物もまた、バインダとしての使用に適している。
【００４７】
前記第１の実施と独立してもしていなくてもよい、本発明の材料の調製方法の第２の特定の実施において、１種以上の追加要素が本発明の調製方法の前記工程ａ）の混合物に導入されるが、それは、前記工程ｄ）から得られた材料に少なくとも前記追加要素を含有する溶液を含浸させるか、および／または、本発明のメソ構造化材料（既に成形されている）に、少なくとも前記追加要素を含有する溶液を含浸させることによって行う。前記追加要素は、元素周期分類の第VIII族金属、有機剤およびリン、フッ素、ケイ素およびホウ素によって構成されるドーピング元素のリストに属するドーピング種から選択される。前記第２の特定の実施によると、上記に定義された１種以上の追加要素は、本発明の材料の調製方法の過程の間に、１以上の工程で導入される。前記追加要素が含浸によって導入される場合、乾式含浸方法が好ましい。各含浸工程の後に、有利には、乾燥工程が行われ、この乾燥工程は、例えば、９０〜２００℃の範囲の温度で行われ、前記乾燥工程の後に、好ましくは、空気（場合によっては、酸素に富む）中の焼成の工程が行われ、この焼成工程は、好ましくは、２００〜６００℃の範囲、好ましくは３００〜５００℃の温度で、１〜１２時間の範囲、好ましくは２〜６時間の期間にわたって行われる。固体材料に液体溶液を含浸させるための技術、特に乾式含浸の技術は当業者に周知である。リン、フッ素、ケイ素およびホウ素から選択されるドーピング種は、それ自体触媒の性質を何ら有しないが、前記金属粒子中に存在する金属（単数または複数）の触媒活性を増大させるために用いられ得、特に、材料が硫化された形態である場合である。
【００４８】
少なくとも１種の第VIII族金属をベースとする前記追加要素のための前駆体として用いられる第VIII族金属の源は、当業者に周知である。第VIII族金属のうち、コバルトおよびニッケルが好ましい。例として、硝酸塩、例えば、硝酸コバルトまたは硝酸ニッケル、硫酸塩、水酸化物、例えば水酸化コバルトまたは水酸化ニッケル、リン酸塩、ハロゲン化物（例えば塩化物、臭化物またはフッ化物）、あるいはカルボン酸塩（例えば酢酸塩および炭酸塩）が用いられることとなる。好ましくは、第VIII族金属の前記源は、本発明の調製方法の前記工程ａ）において第２の単金属前駆体として用いられる。より具体的には、少なくとも前記第１の金属前駆体、好ましくは、バナジウム、ニオブ、タンタル、モリブデンおよびタングステンから選択される金属をベースとする少なくとも前記第１の単金属前駆体と、ニッケルとコバルトから好ましくは選択される第VIII族金属をベースとする少なくとも前記第２の単金属前駆体とは、前記工程ａ）を行う前に溶解させられ、前記溶液は、次いで、本発明による調製方法の前記工程ａ）の混合物中に導入される。有利には、モリブデンをベースとする第１の単金属前駆体、例えばＭｏＣｌ５、あるいは、タングステンをベースとする第１の単金属前駆体、例えばＷＣｌ４、並びに、ニッケルまたはコバルトをベースとする第２の単金属前駆体、例えばＮｉ（ＯＨ）２またはＣｏ（ＯＨ）２が用いられる。
【００４９】
ホウ素をベースとする前記ドーピング種のための前駆体として用いられるホウ素の源は、好ましくは、ホウ素を含有する酸、例えば、オルトホウ酸Ｈ３ＢＯ３および二ホウ酸アンモニウム、五ホウ酸アンモニウム、酸化ホウ素およびホウ酸エステルから選択される。ホウ素の源が含浸によって導入される場合、ホウ素源を含浸させるための前記工程は、例えば、水／アルコール混合物、あるいは水／エタノールアミン混合物中のホウ酸の溶液を用いて行われる。ホウ素の源は、ホウ酸、過酸化水素および窒素を含有する塩基性有機化合物（例えば、アンモニア、第一級アミンおよび第二級アミン、環状アミン、ピリジン族およびキノリン族の化合物またはピロール族の化合物）によって形成される混合物を用いて含浸させられてもよい。
【００５０】
リンをベースとする前記ドーピング種のための前駆体として用いられるリンの源は、好ましくは、オルトリン酸Ｈ３ＰＯ４、その塩およびエステル、例えばリン酸アンモニウムから選択される。リン源が含浸によって導入される場合、リン源を含浸させるための前記工程は、例えば、リン酸および窒素を含有する塩基性有機化合物（例えば、アンモニア、第一級アミンおよび第二級アミン、環状アミン、ピリジン族およびキノリン族からの化合物またはピロール族からの化合物）によって形成される混合物を用いて行われる。
【００５１】
多くのケイ素源が、ケイ素をベースとする前記ドーピング種の前駆体として用いられてよい。したがって、オルトケイ酸エチルＳｉ（ＯＥｔ）４、シロキサン、ポリシロキサン、シリコーン、シリコーンエマルジョン、またはハロケイ酸塩、例えば、フルオロケイ酸アンモニウム（ＮＨ４）２ＳｉＦ６またはフルオロケイ酸ナトリウムＮａ２ＳｉＦ６を用いることが可能である。ケイ素の源が含浸によって導入される場合、ケイ素の源による前記含浸工程は、例えば、水／アルコール混合物中のケイ酸エチルの溶液を用いて行われる。ケイ素の源はまた、水中懸濁液中のシリコーンタイプのケイ素またはケイ酸の化合物を用いて含浸させられてもよい。
【００５２】
フッ素をベースとする前記ドーピング種のための前駆体として用いられるフッ素源は、当業者に周知である。例として、フッ化物アニオンがフッ化水素酸またはその塩の形態で導入されてよい。これらの塩は、アルカリ金属、アンモニウムまたは有機化合物により形成される。それらは、例えば、本発明の材料の調製方法の工程ａ）の間に導入される。フッ素の源が含浸によって導入される場合、フッ素の源による含浸のための前記工程は、例えば、フッ化水素酸またはフッ化アンモニウムまたは二フッ化アンモニウムの水溶液を用いて行われる。
【００５３】
ホウ素、フッ素、ケイ素およびリンから選択される前記ドーピング種の分布および局在化は、有利には、本発明のメソ構造化無機材料中に存在する元素の、キャスタン・マイクロプローブ（Castaing microprobe）（種々の元素の分布プロファイル）、Ｘ線分析と連結された透過電子顕微鏡法（すなわち、電子ビームによって衝撃を与えられた領域によって放出されたＸ線光子のエネルギーの測定（Ｓｉ（Ｌｉ）ダイオードを用いる）からのサンプルの質的および／または量的元素組成を確定するために用いられ得るＥＸＤ分析）等の技術を用いるか、または、電子マイクロプローブによって前記材料中に存在する元素の分布マップを確立することによって決定される。これらの技術は、これらのドーピング種の存在を示すために用いられ得る。第VIII族金属の分析および追加要素としての有機種の分析は、一般的に蛍光Ｘ線元素分析によって行われる。
【００５４】
リン、フッ素、ケイ素、ホウ素およびこれらの元素の混合物によって構成されるドーピング元素のリストに属する前記ドーピング種は、本発明のメソ構造化無機材料の重量に対する、酸化物の重量％として表されるドーピング種の全量が、０．１〜１０重量％の範囲、好ましくは０．５〜８重量％の範囲、より好ましくは０．５〜６重量％の範囲であるようにされる量で導入される。ドーピング種と、Ｖ、Ｎｂ、Ｔａ、ＭｏおよびＷから選択される金属（単数または複数）との間の原子比は、好ましくは０．０５〜０．９の範囲、より一層好ましくは０．０８〜０．８の範囲であり、ドーピング種と、Ｖ、Ｎｂ、Ｔａ、ＭｏおよびＷから選択される金属（単数または複数）とは、導入の様式と独立して、本発明の材料中の、ドーピング種と、Ｖ、Ｎｂ、Ｔａ、ＭｏおよびＷから選択される金属（単数または複数）との全量に相当するこの比の計算のために考慮に入れられる。
【００５５】
少なくとも１種の有機剤をベースとする前記追加要素の前駆体として用いられる有機剤は、キレート特性または還元特性を有しても有しなくてもよい有機剤から選択される。前記有機剤の例は、エーテル化されてよい、モノアルコール、ジアルコール、またはポリアルコール、カルボン酸、糖、非環状の、単糖類、二糖類、または多糖類（例えば、グルコース、フルクトース、マルトース、ラクトースまたはスクロース）、エステル、エーテル、クラウンエーテル、硫黄または窒素を含有する化合物（例えば、ニトリロ酢酸、エチレンジアミン四酢酸、またはジエチレントリアミン）である。
【００５６】
本発明はまた、炭化水素供給原料の転換方法であって、１）本発明によるメソ構造化無機材料を、少なくとも１種の硫黄含有化合物を含む供給原料と接触させること、次いで、２）前記工程１）から得られた前記材料を、前記炭化水素供給原料と接触させることを含む、方法に関する。
【００５７】
本発明の転換方法の前記工程１）によると、本発明の無機メソ構造化材料を構成する球状粒子のそれぞれのメソ構造化マトリクス中に捕捉された金属ナノ粒子は硫化される。前記金属ナノ粒子の、それらの関連する硫化活性相への転換は、本発明の前記無機材料の熱処理後に、２００〜６００℃の範囲、より好ましくは３００〜５００℃の範囲の温度で、当業者に周知である方法を用いて、硫化水素と接触させて行われる。より正確には、本発明の転換方法の前記硫化工程１）は、前記転換方法の反応装置において、水素およびそのまま導入されたかまたは有機硫黄含有化合物の分解から得られた硫化水素（Ｈ２Ｓ）の存在下に硫黄含有供給原料を用いて直接的に（現場内硫化）、または、本発明の前記メソ構造化無機材料を、転換方法のための反応装置に充填する前に（現場外硫化）、行われる。現場外硫化の場合、気体混合物、例えばＨ２／Ｈ２ＳまたはＮ２／Ｈ２Ｓは、有利には、前記工程１）を行うために用いられる。本発明の前記メソ構造化無機材料は、液相中の分子から、前記工程１）に従って現場外で硫化されてもよく、硫化剤は、以下の化合物：ジメチルジスルフィド（dimethyldisulphide：ＤＭＤＳ）、ジメチルスルフィド、ｎ−ブチルチオール、ｔｅｒｔ‐ノニルポリスルフィドタイプのポリスルフィド化合物（例えばATOFINAによって供給されるTPS-37またはTPS-54）から選択され、これらは、芳香族またはアルキル分子からなる有機マトリクス中に希釈される。好ましくは、前記硫化工程１）の前に、当業者に周知の方法を用いて、本発明の前記無機材料の熱処理のための工程が行われ、これは、好ましくは、空気中、３００〜１０００℃の範囲、より正確には５００〜６００℃の範囲の温度での、１〜２４時間の期間、好ましくは６〜１５時間の期間にわたる焼成による。
【００５８】
本発明によると、本発明の転換方法を経る前記炭化水素供給原料は、少なくとも水素および炭素原子を、前記原子が、前記供給原料の少なくとも８０重量％、好ましくは少なくとも８５重量％を表すようにされる量で含有する分子を含む。前記供給原料は、ヘテロ元素（好ましくは、窒素、酸素および／または硫黄から選択される）を有利に含有する分子を、水素原子および炭素原子に加えて含む。
【００５９】
前記工程１）から得られる硫化形態の無機材料が有利には用いられる、炭化水素供給原料の転換のための種々の方法は、特に、飽和および不飽和の脂肪族炭化水素、芳香族炭化水素、酸素含有有機化合物および窒素および／または硫黄を含有する有機化合物、並びに、他の官能基を含有する有機化合物を含む炭化水素供給原料の水素化処理方法、より具体的には水素化脱硫および水素化脱窒方法、並びに、水素化転化方法、より具体的には、水素化分解である。より具体的には、前記工程１）から得られる硫化形態の前記無機材料は、有利には、ガソリンおよび中間留分（ガスオイルおよびケロセン）タイプの炭化水素供給原料の水素化処理のための方法、並びに、重質炭化水素留分、例えば、真空蒸留物、脱アスファルト油、常圧残渣または真空残渣の水素化転化および／または水素化処理のための方法において用いられる。より有利には、前記工程１）から得られる硫化形態の前記無機材料は、トリグリセリドを含む炭化水素供給原料の水素化処理のための方法において配備される。
【００６０】
本発明によるメソ構造化無機材料であって、金属ナノ粒子を含む基本球状粒子によって構成され、この金属ナノ粒子は、メソ細孔領域において組織化しかつ均一な多孔度を有するメソ構造化酸化物マトリクス中に捕捉されている、ものは、数多くの分析技術によって、特に、小角Ｘ線回折（小角ＸＲＤ）、広角Ｘ線回折（ＸＲＤ）、窒素容積測定分析（ＢＥＴ）、透過電子顕微鏡法（ＴＥＭ）、走査型電子顕微鏡法（scanning electron microscopy：ＳＥＭ）、および蛍光Ｘ線（X-ray fluorescence：ＸＲＦ）によって特徴付けられる。本明細書の上記に記載の金属粒子の存在は、種々の技術によって、特に、ラマン、ＵＶ可視または赤外線分光法、並びに微量分析によって示される。核磁気分光法（ＮＭＲ）、特に９５Ｍｏおよび１８３Ｗ  ＮＭＲも、有利には、金属ナノ粒子を特徴付けするために用いられる。
【００６１】
小角Ｘ線回折技術（角２θの値は、０．５〜５°の範囲）は、本発明の材料のメソ構造化マトリクスの組織化したメソ多孔度によって生じたナノメートルスケールの周期性を特徴付けるために用いられ得る。以下の考察において、Ｘ線分析は、粉末について、反射様式で操作しかつ銅の放射線（波長  １．５４０６Å）を用いる後方モノクロメータを備えた回折計を用いて行われる。角度２θの所与の値に相当するディフラクトグラム上で通常観察されるピークは、格子面間隔ｄ（ｈｋｌ）と関連付けられ、これは、ブラッグの法則：２ｄ（ｈｋｌ）＊ｓｉｎ（θ）＝ｎ＊λによる、材料の構造対称性の特徴である（（ｈｋｌ）は、逆格子のミラー指数である）。この指数化により、直接格子の格子パラメータ（ａｂｃ）の測定が可能となり、これらのパラメータの値は、得られた六方晶系、立方晶系またはバーミキュラ状の構造に応じる。例として、本発明のメソ構造化材料であって、非イオン性界面活性剤、すなわち共重合体Ｆ１２７の使用を介して、本発明の調製方法を用いて得られるケイ素およびアルミニウムをベースとするメソ構造化酸化物マトリクスを含む基本球状粒子によって構成されるものの小角Ｘ線ディフラクトグラムは、完全に分解された相関ピークであって、バーミキュラ状の構造の特徴であり、かつブラッグの法則：２ｄ（ｈｋｌ）＊ｓｉｎ（θ）＝ｎ＊λによって定義される細孔間の相関距離ｄに相当する、相関ピークを有する。
【００６２】
広角Ｘ線回折技術（角度２θの値は、６〜１００°の範囲）は、分子スケールでの単位セルまたは基本格子の繰り返しによって定義される結晶質固体を特徴付けるために用いられ得る。それは、小角Ｘ線回折技術を支配するものと同一の物理的原理に従っている。したがって、広角ＸＲＤ技術が本発明の材料を分析するために用いられるのは、それが、本発明に従って定義された材料を構成する基本球状粒子のそれぞれの中に存在してよいゼオライトナノ結晶の構造上の特徴付けに特に適しているからである。特に、それは、これらのゼオライトナノ結晶の微結晶サイズおよび格子パラメータを決定するために用いられ得る。例として、ＺＳＭ−５タイプ（ＭＦＩ）のジルコンナノ結晶の任意の閉塞の間に、関連する広角ディフラクトグラムは、ＺＳＭ−５ゼオライトの空間群Ｐｎｍａ（Ｎ°６２）に起因するピークを有する。Ｘ線ディフラクトグラム上で得られた角度の値によって、ブラッグの法則：２ｄ（ｈｋｌ）＊ｓｉｎ（θ）＝ｎ＊λを用いて、相関距離ｄへのアクセスが提供される。
【００６３】
窒素容積測定分析は、一定の温度での圧力の漸進的上昇を介した、材料の細孔中の窒素分子の物理的吸着に相当し、本発明の材料に特有の組織的特徴（細孔径、細孔容積、比表面積）についての情報を提供する。特に、それは、材料の比表面積およびメソ細孔分布へのアクセスを提供する。用語「比表面積」は、定期刊行物“The Journal of American Society”, 1938, 60, 309に記載されるBRUNAUER-EMMETT-TELLER方法に由来するＡＳＴＭ標準Ｄ３６６３−７８による窒素吸着によって決定されるＢＥＴ比表面積（ＳＢＥＴ（ｍ２／ｇ））を意味する。２〜５０ｎｍの範囲を中心とするメソ細孔（ＩＵＰＡＣ分類）の個体群を表す細孔分布は、Barrett-Joyner-Halendaモデル（ＢＪＨ）から求められる。得られたＢＪＨモデルによる窒素吸着−脱着等温線は、E. P. Barrett、L. G. Joyner、およびP. P. Halendaによって書かれた定期刊行物"The Journal of the American Society", 1951, 73, 373に記載されている。以下の考察において、メソ構造化マトリクスのメソ細孔の径φは、窒素等温線の吸着分岐から得られた細孔分布上で見られる最大径に相当する。加えて、窒素吸着等温線およびヒステリシスループの形状は、メソ多孔度の性質と、メソ構造化酸化物マトリクス中にゼオライトナノ結晶が存在する場合にそれらに本質的に関連する、可能性のあるミクロ多孔度の存在に関する情報を提供し得る。例として、本発明のメソ構造化材料であって、本発明の調製方法を用いて得られ、かつ、非イオン性界面活性剤、すなわち共重合体Ｆ１２７を用いて調製されたアルミニウムおよびケイ素をベースとするメソ構造化酸化物マトリクスを含む基本球状粒子によって構成されるものに関する窒素吸着等温線は、クラスIVcの吸着等温線（ＩＵＰＡＣ分類）によって特徴づけられ、関連する細孔分布曲線によって確認されるように、２〜３ｎｍ程度の細孔の存在と関連する０．２〜０．３の範囲のＰ／Ｐ０（ここでＰ０は、温度Ｔでの飽和蒸気圧である）の値についての吸着工程が存在する。
【００６４】
メソ構造化マトリクスに関して、細孔径の値φと、上記記載の小角ＸＲＤによって定義された格子パラメータとの間の差が、量ｅを提供するために用いられ得、ここでｅ＝ａ−φであり、量ｅは、本発明の材料の球状粒子のそれぞれの中に含まれるメソ構造化マトリクスの無定形壁の厚さの特徴である。前記格子パラメータａは、相の幾何学的形状の特徴である幾何学的形状要因による細孔間の相関距離ｄと関連する。例として、バーミキュラ構造の場合、ｅ＝ｄ−φである。
【００６５】
透過電子顕微鏡法（ＴＥＭ）も、これらの材料の構造を特徴付けるために幅広く用いられる技術である。それは、対象の固体の画像を形成するために用いられ得、観察されるコントラストは、観察される粒子の構造組織、表面組織（texture）または形態（morphology）の特徴である；当該技術の最大分解能は１ｎｍである。以下の考察において、ＴＥＭ写真は、サンプルのミクロトーム切片から作成されることとなり、これにより、本発明の材料の基本球状粒子の断面を見ることが可能となる。例として、ＴＥＭ画像であって、非イオン性界面活性剤、すなわち共重合体Ｆ１２７を用いて調製された酸化ケイ素および酸化アルミニウムをベースとするメソ構造化マトリクス中に捕捉された金属ナノ粒子を含む基本球状粒子によって構成された本発明の材料のために得られたものは、単一の球状粒子内にバーミキュラ状のメソ構造を示し（材料は、暗い帯域によって定義される）、その中で、メソ構造化マトリクス中に捕捉されたゼオライトナノ結晶を表す不透明な物体も見られるかもしれない。画像分析はまた、パラメータｄ、φおよびｅへのアクセスを提供するために用いられ得、これらは、上記定義のメソ構造化マトリクスの特徴である。
【００６６】
基本粒子の形態およびサイズ分布は、走査型電子顕微鏡法（ＳＥＭ）によって得られる写真の分析によって確立された。
【００６７】
本発明による材料のメソ構造は、テンプレートとして選択される界面活性剤の性質に応じて、バーミキュラ状、立方晶系または六方晶系であってよい。
【００６８】
金属ナノ粒子は、特に、ラマン分光法によって特徴付けられる。ラマンスペクトルは、励起波長が５３２ｎｍであるレーザを備えた分散タイプのラマン分光計により得られた。レーザ光線は、倍率５０の長距離作業用対物レンズを備えた顕微鏡を用いてサンプル上に集束させられた。サンプルにおけるレーザの電力は、１ｍＷ程度であった。サンプルによって発せられたラマンシグナルは、同一の対物レンズによって集められ、１８００ライン／ｍｍのグレーティングを用いて分散させられ、次いで、ＣＣＤ（Charge Coupled Device：電荷結合素子またはCharge Transfer Device：電荷転送素子）検出器によって集められた。得られたスペクトル分解能は、２ｃｍ−１程度のものであった。記録されたスペクトル帯域は、３００〜１５００ｃｍ−１であった。獲得期間は、記録された各ラマンスペクトルに対して１２０秒で固定された。
【００６９】
本発明は、以下の実施例によって例証されることとなる。
【００７０】
（実施例）
以下の実施例において、用いられたエアロゾル技術は、本発明の開示において上記に記載されたものであった。用いられた分散ラマン分光計は、Horiba Jobin-Yvonによって供給された市販のLabRAM Aramisの装置であった。用いられたレーザの励起波長は５３２ｎｍであった。以下の実施例１〜５の実施におけるこのスペクトログラフの操作は、上記に記載された。
【００７１】
（実施例１（本発明）：モリブデンおよびコバルトをベースとし、最終材料に対して６重量％のＭｏＯ３と１．２重量％のＣｏＯとを含有する金属ナノ粒子を含む材料の調製。マトリクスは、アルミニウムおよびケイ素をベースとし、Ｓｉ／Ａｌモル比＝１２を有するメソ構造化酸化物である。）
０．２９ｇのＭｏＣｌ５と、０．０４ｇのＣｏ（ＯＨ）２と、１５．０ｇの置換水（permutated water）を含有する水溶液を、撹拌しながら、周囲温度で調製した。
【００７２】
０．６９ｇの三塩化アルミニウムを、１２．１ｇの置換水および４．４０ｍｇのＨＣｌと混合した。周囲温度での５分間にわたる撹拌の後、７．１６ｇのＴＥＯＳを添加した。溶液を、１６時間にわたり、撹拌しながら周囲温度で加水分解させた。２．４１ｇのＦ１２７（Sigma-Aldrich）を、２２．４ｇの置換水、８．２０ｍｇのＨＣｌおよび５．２９ｇのエタノールの中へと混合することによって、別の溶液を調製した。
【００７３】
マトリクスの前駆体を含有する溶液の加水分解の後、Ｆ１２７の水−有機溶液を添加した。５分間の均一化の後、ＭｏＣｌ５およびＣｏ（ＯＨ）２を含有する溶液を滴下した。
【００７４】
混合物を３０分間にわたり撹拌し、次いで、エアロゾル発生器の噴霧室に送り、溶液を、微細な小滴の形態で、圧力下（Ｐ＝１．５バール）で導入されたベクターガス（乾燥空気）の作用の下に噴霧した。小滴を、上記の本発明の開示に記載された手順に従って乾燥させた：それらを、Ｏ２／Ｎ２混合物によって、ＰＶＣ管を通過するよう導いた。乾燥オーブンの温度を３５０℃に固定した。回収された粉末を、次いで、空気下、５時間にわたりＴ＝５５０℃で焼成した。固体は、小角ＸＲＤ、窒素容積測定分析、ＴＥＭ、ＳＥＭ、ＸＲＦおよびラマン分光法によって特徴付けられた。ＴＥＭ分析により、最終材料は、バーミキュラ構造によって特徴付けられる組織化したメソ多孔度を有することが示された。ＴＥＭ分析は、何らの金属ナノ粒子の存在も検出することができなかった。このことは、前記ナノ粒子の寸法が１ｎｍ未満であることを意味した。窒素容積測定分析によると、最終材料の比表面積は、ＳＢＥＴ＝１６０ｍ２／ｇであり、メソ細孔径は９．６ｎｍであった。小角ＸＲＤ分析によると、相関ピークは、角度２θ＝０．７０にあった。材料の組織化したメソ細孔間の相関距離ｄを計算するために、ブラッグの法則：２ｄ＊ｓｉｎ（０．３５）＝１．５４０６を用い、すなわち、ｄ＝１２．６ｎｍであった。メソ構造化材料のマトリクスの壁の厚さは、ｅ＝ｄ−φによって定義され、それ故に、ｅ＝３ｎｍであった。ＸＲＦによって得られたＳｉ／Ａｌモル比は、１２であった。得られた球状基本粒子のＳＥＭ画像により、これらの粒子は、５０〜７００ｎｍの範囲の径によって特徴付けられる寸法を有し、これらの粒子のサイズ分布は、３００ｎｍを中心とすることが示された。最終材料のラマンスペクトルにより、ポリモリブデン酸塩の種の存在が示され、マトリクスと相互作用しており、これらの種の特徴的バンドは、９５０ｃｍ−１および８８６ｃｍ−１にあった。
【００７５】
（実施例２（本発明）：タングステンおよびニッケルをベースとし、最終材料に対して５．０重量％のＷＯ３と１．０重量％のＮｉＯとを含有する金属ナノ粒子を含む材料の調製。マトリクスは、アルミニウムおよびケイ素をベースとし、Ｓｉ／Ａｌモル比＝２５であるメソ構造化酸化物である。）
０．１７ｇのＷＣｌ４と、０．０２ｇのＮｉ（ＯＨ）２と、１５．０ｇの置換水とを含有する水溶液を、撹拌しながら、周囲温度で調製した。
【００７６】
０．３５ｇの三塩化アルミニウムを、１２．１ｇの置換水および４．４０ｍｇのＨＣｌと混合した。周囲温度での５分間にわたる撹拌後、７．５８ｇのＴＥＯＳを添加した。溶液を、１６時間にわたり、撹拌しながら周囲温度で加水分解させた。２．２３ｇのＰ１２３（Sigma-Aldrich）を、２２．４ｇの置換水、８．２０ｍｇのＨＣｌおよび５．３０ｇのエタノールの中へと混合することによって、別の溶液を調製した。
【００７７】
マトリクスの前駆体を含有する溶液の加水分解の後、Ｐ１２３の水−有機溶液を添加した。５分間の均一化の後、ＷＣｌ４およびＮｉ（ＯＨ）２を含有する溶液を滴下した。
【００７８】
混合物を３０分間にわたり撹拌し、次いで、エアロゾル発生器の噴霧室に送り、溶液を、微細な小滴の形態で、圧力下（Ｐ＝１．５バール）で導入されたベクターガス（乾燥空気）の作用の下に噴霧した。小滴を、上記の本発明の開示に記載された手順に従って乾燥させた：それらを、Ｏ２／Ｎ２混合物によって、ＰＶＣ管を通過するよう導いた。乾燥オーブンの温度を３５０℃に固定した。回収された粉末を、次いで、空気下、５時間にわたりＴ＝５５０℃で焼成した。固体は、小角ＸＲＤ、窒素容積測定分析、ＴＥＭ、ＳＥＭ、ＸＲＦおよびラマン分光法によって特徴付けられた。ＴＥＭ分析により、最終材料は、バーミキュラ構造によって特徴付けられる組織化したメソ多孔度を有することが示された。ＴＥＭ分析は、何等の金属ナノ粒子の存在も検出することができなかった。このことは、前記ナノ粒子の寸法が１ｎｍ未満であることを意味する。窒素容積測定分析によると、最終材料の比表面積は、ＳＢＥＴ＝１７３ｍ２／ｇであり、メソ細孔径は７．５ｎｍであった。小角ＸＲＤ分析によると、相関ピークは、角度２θ＝０．７８にあった。材料の組織化したメソ細孔間の相関距離ｄを計算するために、ブラッグの法則：２ｄ＊ｓｉｎ（０．３９）＝１．５４０６を用い、すなわち、ｄ＝１１．３ｎｍであった。メソ構造化材料のマトリクスの壁の厚さは、ｅ＝ｄ−φによって定義され、それ故に、ｅ＝３．８ｎｍであった。ＸＲＦによって得られたＳｉ／Ａｌモル比は、２５であった。得られた球状基本粒子のＳＥＭ画像により、これらの粒子は、５０〜７００ｎｍの範囲の径によって特徴付けられる寸法を有し、これらの粒子のサイズ分布は、３００ｎｍを中心とすることが示された。最終材料のラマンスペクトルにより、ポリモリブデン酸塩の種の存在が示され、マトリクスと相互作用しており、これらの種の特徴バンドは、９４５ｃｍ−１および８８１ｃｍ−１にあった。
【００７９】
（実施例３（本発明）：タングステンおよびニッケルをベースとし、最終材料に対して９．３重量％のＷＯ３と１．９重量％のＮｉＯとを含有する金属ナノ粒子を含む材料の調製。マトリクスは、ジルコニウムおよびケイ素をベースとし、Ｓｉ／Ｚｒモル比＝１０を有するメソ構造化酸化物である。）
０．３５ｇのＷＣｌ４と、０．０４ｇのＮｉ（ＯＨ）２と、１５．０ｇの置換水とを含有する水溶液を、撹拌しながら、周囲温度で調製した。
【００８０】
０．７９ｇの四塩化ジルコニウムを、１２．１ｇの置換水と混合した。周囲温度で撹拌しながら冷却した後、７．０５ｇのＴＥＯＳを添加した。溶液を、１時間にわたり、撹拌しながら周囲温度で加水分解させた。２．４１ｇのＦ１２７（Sigma-Aldrich）を、２２．４ｇの置換水および５．２９ｇのエタノールの中へと混合することによって、別の溶液を調製した。
【００８１】
マトリクスの前駆体を含有する溶液の加水分解の後、Ｆ１２７の水−有機溶液を添加した。５分間の均一化の後、ＷＣｌ４およびＮｉ（ＯＨ）２を含有する溶液を滴下した。
【００８２】
混合物を３０分間にわたり撹拌し、次いで、エアロゾル発生器の噴霧室に送り、溶液を、微細な小滴の形態で、圧力下（Ｐ＝１．５バール）で導入されたベクターガス（乾燥空気）の作用の下に噴霧した。小滴を、上記の本発明の開示に記載された手順に従って乾燥させた：それらを、Ｏ２／Ｎ２混合物によって、ＰＶＣ管を通過するよう導いた。乾燥オーブンの温度を３５０℃に固定した。回収された粉末を、次いで、空気下、５時間にわたりＴ＝５５０℃で焼成した。固体は、小角ＸＲＤ、窒素容積測定分析、ＴＥＭ、ＳＥＭ、ＸＲＦおよびラマン分光法によって特徴付けられた。ＴＥＭ分析により、最終材料は、バーミキュラ構造によって特徴付けられる組織化したメソ多孔度を有することが示された。ＴＥＭ分析は、どんな金属ナノ粒子の存在も検出することができなかった。このことは、前記ナノ粒子の寸法が１ｎｍ未満であることを意味する。窒素容積測定分析によると、最終材料の比表面積は、ＳＢＥＴ＝１８７ｍ２／ｇであり、メソ細孔径は８．０ｎｍであった。小角ＸＲＤ分析によると、相関ピークは、角度２θ＝０．６０にあった。材料の組織化したメソ細孔間の相関距離ｄを計算するために、ブラッグの法則：２ｄ＊ｓｉｎ（０．３０）＝１．５４０６を用い、すなわち、ｄ＝１４．６ｎｍであった。メソ構造化材料のマトリクスの壁の厚さは、ｅ＝ｄ−φによって定義され、それ故に、ｅ＝６．２ｎｍであった。ＸＲＦによって得られたＳｉ／Ｚｒモル比は、１０であった。得られた球状基本粒子のＳＥＭ画像により、これらの粒子は、５０〜７００ｎｍの範囲の径によって特徴付けられる寸法を有し、これらの粒子のサイズ分布は、３００ｎｍを中心とすることが示された。最終材料のラマンスペクトルにより、ポリタングステン酸塩の種の存在が示され、これは、マトリクスと相互作用し、これらの種についての特徴的なバンドが９４２ｃｍ−１および８７９ｃｍ−１にあった。
【００８３】
（実施例４（本発明）：モリブデンおよびコバルトをベースとし、最終材料に対して９．０重量％のＭｏＯ３と１．９重量％のＣｏＯとを含有する金属ナノ粒子を含む材料の調製。マトリクスは、アルミニウムおよびケイ素をベースとし、Ｓｉ／Ａｌモル比＝２５を有するメソ構造化酸化物であり、Ｓｉ／Ａｌモル比＝５０を有するＺＳＭ−５型ナノ結晶を最終材料に対して５重量％の量で含有する。）
０．１４ｇのアルミニウム  トリ−ｓｅｃ−ブトキシドを、３．５０ｍＬの水酸化物ＴＰＡＯＨ、０．０１ｇの水酸化ナトリウムＮａＯＨ、および４．３０ｍＬの水を含有する溶液中に添加した。アルミニウムアルコキシドを溶解させた後、５．９０ｇのオルトケイ酸テトラエチル（ＴＥＯＳ）を添加した。溶液を、周囲温度で５時間にわたり撹拌し、次いで、Ｔ＝９５℃で１２時間にわたりオートクレーブ処理した。得られた白色溶液は、動的光散乱（dynamic light scattering：ＤＬＳ）によって測定される、１３５ｎｍの寸法を有するＺＳＭ−５のナノ結晶を含有していた。この溶液を、２００００ｒｐｍで３０分間にわたり遠心分離にかけた。固体を水中に再分散させて、次いで、再度２００００ｒｐｍで３０分間にわたり遠心分離にかけた。この洗浄を２回行った。ナノ結晶はゲルを形成し、これを、終夜６０℃でオーブン乾燥させた。
【００８４】
０．４３ｇのＭｏＣｌ５と、０．０６ｇのＣｏ（ＯＨ）２と、１５．０ｇの置換水とを含有する水溶液を、撹拌しながら、周囲温度で調製した。
【００８５】
０．３４ｇの三塩化アルミニウムを、１２．１ｇの置換水および４．４０ｍｇのＨＣｌと混合した。周囲温度での５分間にわたる撹拌後、７．３８ｇのＴＥＯＳを添加した。溶液を、１６時間にわたり、撹拌しながら周囲温度で加水分解させた。２．４２ｇのＦ１２７（Sigma-Aldrich）を、２２．５ｇの置換水、８．２０ｍｇのＨＣｌ、および５．３１ｇのエタノールの中へと混合することによって、別の溶液を調製し、この溶液に０．１４３ｇのＺＳＭ−５ゼオライトナノ結晶を再分散させた。
【００８６】
マトリクスの前駆体を含有する溶液の加水分解の後、ＺＳＭ−５ゼオライトナノ結晶を含有する、Ｆ１２７の水−有機溶液を添加した。周囲温度での５分間の撹拌の後、ＭｏＣｌ５およびＣｏ（ＯＨ）２を含有する溶液を滴下した。
【００８７】
混合物を３０分間にわたり撹拌し、次いで、エアロゾル発生器の噴霧室に送り、溶液を、微細な小滴の形態で、圧力下（Ｐ＝１．５バール）で導入されたベクターガス（乾燥空気）の作用の下に噴霧した。小滴を、上記の本発明の開示に記載された手順に従って乾燥させた：それらを、Ｏ２／Ｎ２混合物によって、ＰＶＣ管を通過するよう導いた。乾燥オーブンの温度を３５０℃に固定した。回収された粉末を、次いで、空気下、５時間にわたりＴ＝５５０℃で焼成した。固体は、小角および広角のＸＲＤ、窒素容積測定分析、ＴＥＭ、ＳＥＭ、ＸＲＦおよびラマン分光法によって特徴付けられた。ＴＥＭ分析により、最終材料は、バーミキュラ構造によって特徴付けられる組織化したメソ多孔度を有し、１３５ｎｍの寸法を有するゼオライトナノ結晶が捕捉されていることが示された。ＴＥＭ分析は、何等の金属ナノ粒子の存在も検出することができなかった。このことは、前記ナノ粒子の寸法が１ｎｍ未満であることを示す。窒素容積測定分析によると、最終材料の比表面積は、ＳＢＥＴ＝２６０ｍ２／ｇであり、メソ細孔径は９．０ｎｍであった。小角ＸＲＤ分析によると、相関ピークは、角度２θ＝０．６７にあった。材料の組織化したメソ細孔間の相関距離ｄを計算するために、ブラッグの法則：２ｄ＊ｓｉｎ（０．３３）＝１．５４０６を用い、すなわち、ｄ＝１３．１ｎｍであった。メソ構造化材料の壁の厚さは、ｅ＝ｄ−φによって定義され、それ故に、ｅ＝４．１ｎｍであった。広角ＸＲＤ分析により、ＺＳＭ−５ゼオライトの特徴であるディフラクトグラムが得られた。マトリクスのＳｉ／Ａｌモル比は、２５であり、ＺＳＭ−５ナノ結晶のＳｉ／Ａｌモル比は５０であった。これら２つのＳｉ／Ａｌ比を、ＥＤＸと結びつけられたＴＥＭ分析によって求めた。得られた球状基本粒子のＳＥＭ画像により、これらの粒子は、５０〜７００ｎｍの範囲の径によって特徴付けられる寸法を有し、これらの粒子のサイズ分布は、３００ｎｍを中心とすることが示された。最終材料のラマンスペクトルにより、ポリモリブデン酸塩の種の存在が示され、これは、マトリクスと相互作用しており、これらの種についての特徴的なバンドは９５３ｃｍ−１および８９０ｃｍ−１にあった。
【００８８】
（実施例５（本発明）：タングステンおよびニッケルをベースとし、最終材料に対して６重量％のＷＯ３と１．２５重量％のＮｉＯとを含有する金属ナノ粒子を含む材料の調製。マトリクスは、アルミニウムおよびケイ素をベースとし、Ｓｉ／Ａｌモル比＝１２を有するメソ構造化酸化物であり、Ｓｉ／Ａｌモル比＝５０を有するＺＳＭ−５型ナノ結晶を最終材料に対して５重量％の量で含有する。）
０．１４ｇのアルミニウム  トリ−ｓｅｃ−ブトキシドを、３．５０ｍＬの水酸化物ＴＰＡＯＨ、０．０１ｇの水酸化ナトリウムＮａＯＨ、および４．３０ｍＬの水を含有する溶液中に添加した。アルミニウムアルコキシドを溶解させた後、５．９０ｇのオルトケイ酸テトラエチル（ＴＥＯＳ）を添加した。溶液を、周囲温度で５時間にわたり撹拌し、次いで、Ｔ＝９５℃で１２時間にわたりオートクレーブ処理した。得られた白色溶液は、ＤＬＳによって測定される、１３５ｎｍに等しい寸法を有するＺＳＭ−５のナノ結晶を含有していた。この溶液を、２００００ｒｐｍで３０分間にわたり遠心分離にかけた。固体を水中で再分散させて、次いで、再度２００００ｒｐｍで３０分間にわたり遠心分離にかけた。この洗浄を２回行った。ナノ結晶はゲルを形成し、これを、終夜６０℃でオーブン乾燥させた。
【００８９】
０．２１ｇのＷＣｌ４と、０．０２ｇのＮｉ（ＯＨ）２と、１５．０ｇの置換水とを含有する水溶液を、撹拌しながら、周囲温度で調製した。
【００９０】
０．７０ｇの三塩化アルミニウムを、１２．０ｇの置換水および４．４０ｍｇのＨＣｌと混合した。周囲温度での５分間にわたる撹拌の後、７．２２ｇのＴＥＯＳを添加した。溶液を、１６時間にわたり、撹拌しながら周囲温度で加水分解させた。２．４１ｇのＦ１２７（Sigma-Aldrich）を、２２．３ｇの置換水、８．２０ｍｇのＨＣｌおよび５．２８ｇのエタノールの中へと混合することによって、別の溶液を調製し、この溶液に０．１３９ｇのＺＳＭ−５ゼオライトナノ結晶を再分散させた。
【００９１】
マトリクスの前駆体を含有する溶液の加水分解の後、ＺＳＭ−５ナノ結晶を含有する、Ｆ１２７の水−有機溶液を添加した。周囲温度での５分間の撹拌の後、ＷＣｌ５およびＮｉ（ＯＨ）２を含有する溶液を滴下した。
【００９２】
混合物を３０分間にわたり撹拌し、次いで、エアロゾル発生器の噴霧室に送り、溶液を、微細な小滴の形態で、圧力下（Ｐ＝１．５バール）で導入されたベクターガス（乾燥空気）の作用の下に噴霧した。小滴を、上記の本発明の開示に記載された手順に従って乾燥させた：それらを、Ｏ２／Ｎ２混合物によって、ＰＶＣ管を通過するよう導いた。乾燥オーブンの温度を３５０℃に固定した。回収された粉末を、次いで、空気下、５時間にわたりＴ＝５５０℃で焼成した。固体は、小角および広角のＸＲＤ、窒素容積測定分析、ＴＥＭ、ＳＥＭ、ＸＲＦおよびラマン分光法によって特徴付けられた。ＴＥＭ分析により、最終材料は、バーミキュラ構造によって特徴付けられる組織化したメソ多孔度を有し、１３５ｎｍの寸法を有するゼオライトナノ結晶が捕捉されていることが示された。ＴＥＭ分析は、何等の金属ナノ粒子の存在も検出することができなかった。このことは、前記ナノ粒子の寸法が１ｎｍ未満であることを示す。窒素容積測定分析によると、最終材料の比表面積は、ＳＢＥＴ＝２７７ｍ２／ｇであり、メソ細孔径は９．２ｎｍであった。小角ＸＲＤ分析によると、相関ピークは、角度２θ＝０．６４にあった。材料の組織化したメソ細孔間の相関距離ｄを計算するために、ブラッグの法則：２ｄ＊ｓｉｎ（０．３２）＝１．５４０６を用い、すなわち、ｄ＝１３．６ｎｍであった。メソ構造化材料のマトリクスの壁の厚さは、ｅ＝ｄ−φによって定義され、それ故に、ｅ＝４．４ｎｍであった。広角ＸＲＤ分析により、ＺＳＭ−５ゼオライトの特徴であるディフラクトグラムが得られた。マトリクスのＳｉ／Ａｌモル比は、１２であり、ＺＳＭ−５ナノ結晶のＳｉ／Ａｌモル比は５０であった。これら２つのＳｉ／Ａｌ比を、ＥＤＸと結びつけられたＴＥＭ分析によって求めた。得られた球状基本粒子のＳＥＭ画像により、これらの粒子は、５０〜７００ｎｍの範囲の径によって特徴付けられる寸法を有し、これらの粒子のサイズ分布は、３００ｎｍを中心とすることが示された。最終材料のラマンスペクトルにより、ポリタングステン酸塩の種の存在が示され、これらは、マトリクスと相互作用しており、これらの種についての特徴的なバンドは９４４ｃｍ−１および８８３ｃｍ−１にあった。